(57)【特許請求の範囲】
【請求項１】
ａ）式Ｉの１種類以上の化合物から成る第１の誘電的に負の成分（成分Ａ）と、
ｂ）式ＩＩの１種類以上の化合物から成る第２の誘電的に負の成分（成分Ｂ）と
を含む負の誘電異方性の液晶媒体。
【化１】
0005566995.tif 000132
（式中、
Ｒ１１およびＲ１２は、それぞれ互いに独立に、Ｈ、１５個までのＣ原子を有する無置換のアルキルまたはアルケニル基を表し、ただし加えて、これらの基における１個以上のＣＨ２基は、Ｏ原子が互いに直接結合しないようにして、−Ｏ−、−Ｓ−、
【化２】
0005566995.tif 000133
−Ｃ≡Ｃ−、−ＣＦ２−Ｏ−、−Ｏ−ＣＦ２−、−ＣＯ−Ｏ−または−Ｏ−ＣＯ−で置き換えられていてもよく、
【化３】
0005566995.tif 000134
を表し、
【化４】
0005566995.tif 000135
それぞれ互いに独立に、
【化５】
0005566995.tif 000136
を表し、
Ｚ１１〜Ｚ１３は、それぞれ互いに独立に、−ＣＨ２−ＣＨ２−、−ＣＨ＝ＣＨ−、−Ｃ≡Ｃ−、−ＣＨ２−Ｏ−、−Ｏ−ＣＨ２−、−ＣＯ−Ｏ−、−Ｏ−ＣＯ−、−ＣＦ２−Ｏ−、−Ｏ−ＣＦ２−、−ＣＦ２−ＣＦ２−または単結合を表し、
ｍおよびｎは、それぞれ互いに独立に、０または１を表す。）
【化６】
0005566995.tif 000137
（式中、
Ｒ２１およびＲ２２は、それぞれ互いに独立に、Ｈ、１５個までのＣ原子を有する無置換のアルキルまたはアルケニル基を表し、ただし加えて、これらの基における１個以上のＣＨ２基は、Ｏ原子が互いに直接結合しないようにして、−Ｏ−、−Ｓ−、
【化７】
0005566995.tif 000138
−Ｃ≡Ｃ−、−ＣＦ２−Ｏ−、−Ｏ−ＣＦ２−、−ＣＯ−Ｏ−または−Ｏ−ＣＯ−で置き換えられていてもよく、ただし、全ての基において１個以上のＨ原子はハロゲン原子で置き換えられていてもよく、
【化８】
0005566995.tif 000139
を表し、
【化９】
0005566995.tif 000140
それぞれ互いに独立に、
【化１０】
0005566995.tif 000141
を表し、
【化１１】
0005566995.tif 000142
また、一緒となって単結合も表してよく、
Ｌ２１およびＬ２２は、それぞれ互いに独立に、＝Ｃ（Ｘ４）−を表し、Ｌ２１およびＬ２２の一方は、二者択一的に、＝Ｎ−も表し、
Ｘ４は、Ｆ、Ｃｌ、ＯＣＦ３、ＣＦ３、ＣＨ３、ＣＨ２Ｆ、ＣＨＦ２を表し、
Ｚ２１〜Ｚ２３は、それぞれ互いに独立に、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−Ｃ≡Ｃ−、−ＣＨ２−Ｏ−、−Ｏ−ＣＨ２−、−Ｏ−、−ＣＨ２−、−ＣＯ−Ｏ−、−Ｏ−ＣＯ−、−ＣＦ２−Ｏ−、−Ｏ−ＣＦ２−または単結合を表し、および
ｌおよびｏは、それぞれ互いに独立に、０または１を表す。）
【請求項２】
【化１２】
0005566995.tif 000143
それぞれ互いに独立に、
【化１３】
0005566995.tif 000144
を表すことを特徴とする請求項１に記載の媒体。
【請求項３】
【化１４】
0005566995.tif 000145
を表すことを特徴とする請求項１または２に記載の媒体。
【請求項４】
式Ｉの化合物は、式Ｉ−１〜Ｉ−４の化合物群より選択されることを特徴とする請求項１〜３のいずれか１項に記載の媒体。
【化１５】
0005566995.tif 000146
（式中、パラメータは請求項１で与えられる意味を有する。）
【請求項５】
【化１６】
0005566995.tif 000147
を表すことを特徴とする請求項１〜４のいずれか１項に記載の媒体。
【請求項６】
【化１７】
0005566995.tif 000148
を表すことを特徴とする請求項１〜５のいずれか１項に記載の媒体。
【請求項７】
【化１８】
0005566995.tif 000149
を表すことを特徴とする請求項１〜６のいずれか１項に記載の媒体。
【請求項８】
式ＩＩの化合物は、式ＩＩ−１およびＩＩ−２の化合物群より選択されることを特徴とする請求項１〜７のいずれか１項に記載の媒体。
【化１９】
0005566995.tif 000150
（式中、パラメータは請求項１で与えられる意味を有する。）
【請求項９】
ｃ）式ＩＩＩの１種類以上の化合物から成る誘電的に中性の成分（成分Ｃ）を追加的に含むことを特徴とする請求項１〜８のいずれか１項に記載の媒体。
【化２０】
0005566995.tif 000151
（式中、
Ｒ３１およびＲ３２は、それぞれ互いに独立に、Ｒ１１およびＲ１２に与えられる意味の１つを有し、
【化２１】
0005566995.tif 000152
を表し、
Ｚ３１〜Ｚ３３は、それぞれ互いに独立に、Ｚ１１〜Ｚ１３に与えられる意味の１つを有し、
ｐおよびｑは、それぞれ互いに独立に、０または１を表す。）
【請求項１０】
ｄ）式ＩＶおよびＶの化合物群より選択される１種類以上の化合物から成る更なる誘電的に負の成分（成分Ｄ）を追加的に含むことを特徴とする請求項１〜９のいずれか１項に記載の媒体。
【化２２】
0005566995.tif 000153
（式中、
Ｒ４１、Ｒ４２、Ｒ５１およびＲ５２は、それぞれ互いに独立に、Ｒ２１およびＲ２２に与えられる意味の１つを有し、
【化２３】
0005566995.tif 000154
を表し、
および、他の環は、存在するのであれば、それぞれ互いに独立に、
【化２４】
0005566995.tif 000155
を表し、
Ｌ４１およびＬ４２は、互いに独立に、＝Ｃ（Ｘ４）−を表し、Ｌ４１およびＬ４２の一方は、二者択一的に、＝Ｎ−も表し、
Ｘ４は、Ｆ、Ｃｌ、ＯＣＦ３、ＣＦ３、ＣＨ３、ＣＨ２Ｆ、ＣＨＦ２を表し、
【化２５】
0005566995.tif 000156
を表し、
他は、存在するのであれば、それぞれ互いに独立に、
【化２６】
0005566995.tif 000157
を表し、
【化２７】
0005566995.tif 000158
また、単結合も表し、
Ｚ４１〜Ｚ４３およびＺ５１〜Ｚ５３は、それぞれ互いに独立に、Ｚ１１〜Ｚ１３に与えられる意味の１つを有し、
ｒおよびｓは、それぞれ互いに独立に、０または１を表し、
ｔおよびｕは、それぞれ互いに独立に、０または１を表す。）
【請求項１１】
ｅ）１種類以上のキラル化合物から成るキラル成分（成分Ｅ）を追加的に含むことを特徴とする請求項１〜１０のいずれか１項に記載の媒体。
【請求項１２】
請求項１に記載の式Ｉの複数種類の化合物から成る第１の誘電的に負の成分（成分Ａ）を含むことを特徴とする請求項１〜１１のいずれか１項に記載の媒体。
【請求項１３】
混合物における式Ｉの化合物の割合が、全体で１５重量％以上であることを特徴とする請求項１〜１２のいずれか１項に記載の媒体。
【請求項１４】
２〜８０重量％の１種類以上の式Ｉの化合物と、
２〜８０重量％の１種類以上の式ＩＩの化合物と、
２〜８０重量％の１種類以上の式ＩＩＩの化合物と、および／または
２〜８０重量％の１種類以上の式ＩＶおよび／またはＶの化合物とを含み、
媒体中における式Ｉ〜Ｖの全ての化合物の総含有量は１００重量％以下であることを特徴とする請求項１０〜１３のいずれか１項に記載の媒体。
【請求項１５】
請求項４において定義される通りの式Ｉ−１〜Ｉ−４の化合物の混合物における割合は、全体で５重量％以上であることを特徴とする請求項４〜１２のいずれか１項に記載の媒体。
【請求項１６】
請求項４において定義される通りの式Ｉ−１〜Ｉ−４の化合物の混合物における割合は、全体で１０重量％以上であることを特徴とする請求項４〜１２のいずれか１項に記載の媒体。
【請求項１７】
請求項４において定義される通りの式Ｉ−１〜Ｉ−４の化合物の混合物における割合は、全体で１５重量％以上であることを特徴とする請求項４〜１２のいずれか１項に記載の媒体。
【請求項１８】
請求項４において定義される通りの式Ｉ−１〜Ｉ−４の化合物の混合物における割合は、全体で２０重量％以上であることを特徴とする請求項４〜１２のいずれか１項に記載の媒体。
【請求項１９】
請求項１〜１８のいずれか１項に記載の液晶媒体を誘電体として含有することを特徴とする電気光学的ディスプレイ。
【請求項２０】
アクティブ−マトリクスアドレス装置を有することを特徴とする請求項１９に記載のディスプレイ。
【請求項２１】
ＶＡ、ＥＣＢ、ＰＡＬＣ、ＦＦＳまたはＩＰＳ効果に基づくことを特徴とする請求項１９または２０に記載のディスプレイ。
【請求項２２】
電気光学的ディスプレイにおける請求項１〜１８のいずれか１項に記載の液晶媒体の使用。
【請求項２３】
アクティブ−マトリクスアドレス装置を有する電気光学的ディスプレイにおける請求項２２に記載の液晶媒体の使用。
【請求項２４】
請求項１１〜１８のいずれか１項に記載の媒体を調製する方法であって、
請求項１で与えられる通りの式Ｉの１種類以上の化合物を、請求項１で与えられる通りの式ＩＩの１種類以上の化合物と、および／または請求項９〜１１のいずれか１項に記載の１種類以上の化合物および／または１種類以上の更なる液晶化合物および／または１種類以上の添加剤と混合することを特徴とする方法。
【発明の詳細な説明】
【技術分野】
【０００１】
本発明は液晶媒体および液晶ディスプレイにおけるそれの使用と、これらの液晶ディスプレイ、特に、最初の配向がホメオトロピックである誘電的に負の液晶によるＥＣＢ（電気的制御複屈折；Ｅｌｅｃｔｒｉｃａｌｌｙ  Ｃｏｎｔｒｏｌｌｅｄ  Ｂｉｒｅｆｒｉｎｇｅｎｃｅ）効果を使用する液晶ディスプレイとに関する。本発明によるディスプレイにおいて特に短い応答時間と、同時に高い電圧保持率とによって、本発明による液晶媒体は際立っている。
【背景技術】
【０００２】
ＥＣＢ効果を使用するディスプレイは、所謂ＶＡＮ（垂直配向ネマチック；Ｖｅｒｔｉｃａｌｌｙ  Ａｌｉｇｎｅｄ  Ｎｅｍａｔｉｃ）ディスプレイとして、ＩＰＳ（面内スイッチング；Ｉｎ−Ｐｌａｎｅ  Ｓｗｉｔｃｈｉｎｇ）ディスプレイ（例えば：Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁（非特許文献１））および長く知られているＴＮ（ツイストネマチック；Ｔｗｉｓｔｅｄ  Ｎｅｍａｔｉｃ）ディスプレイに加え、現在のところ最も重要である液晶ディスプレイのより最近の３種類のタイプの１つとして、特に、テレビ用途向けとして確立されてきた。
【０００３】
言及しなければならない最も重要な設計は：ＭＶＡ｛マルチドメイン垂直配向；Ｍｕｌｔｉ−Ｄｏｍａｉｎ  Ｖｅｒｔｉｃａｌ  Ａｌｉｇｎｍｅｎｔ、例えば：Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁（非特許文献２）およびＬｉｕ、Ｃ．Ｔ．ら、論文１５．１：「Ａ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁（非特許文献３）｝、ＰＶＡ｛パターン化垂直配向；Ｐａｔｔｅｒｎｅｄ  Ｖｅｒｔｉｃａｌ  Ａｌｉｇｎｍｅｎｔ、例えば：Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁（非特許文献４）｝およびＡＳＶ｛高度超視野；Ａｄｖａｎｃｅｄ  Ｓｕｐｅｒ  Ｖｉｅｗ、例えば：Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁（非特許文献５）｝である。
【０００４】
一般的な形で、それらの技術は、例えば、２００４年６月のＳｏｕｋにおけるＳＩＤセミナー、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６（非特許文献６）およびＭｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２（非特許文献７）において比較されている。例えば：Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁（非特許文献８）のように、オーバードライブによるアドレス方法により、最近のＥＣＢディスプレイの応答時間は既に著しく改良されてきたが、ビデオに対応できる応答時間を達成することは、特に中間階調のスイッチングにおいて、依然として満足いくほどには未だ解決されていない問題である。
【０００５】
ＴＮおよび今まで全ての従来のＩＰＳディスプレイが正の誘電異方性の液晶媒体を使用しているのに対し、ＡＳＶディスプレイなどのＥＣＢディスプレイは負の誘電異方性（Δε）の液晶媒体を使用する。
【０００６】
このタイプの液晶ディスプレイにおいては液晶が誘電体として使用され、その光学的特性は電圧の印加により可逆的に変化する。
【０００７】
一般にディスプレイにおいて、即ち、これらの既述の効果によるディスプレイにおいても、動作電圧を可能な限り低くしなければならないため、一般に、全てが同一の符号の誘電異方性を有し可能な限り高い値の誘電異方性を有する液晶化合物から大部分が構成される液晶媒体を使用する。一般に、最大限でも比較的少ない割合の中性化合物を使用し、可能であれば、媒体と反対の符号の誘電異方性を有する化合物は使用しない。よって、ＥＣＢディスプレイ用の負の誘電異方性の液晶媒体の場合、大部分は負の誘電異方性の化合物を利用する。利用される液晶媒体は、負の誘電異方性の液晶化合物から、一般には大部分が、普通は更に本質的に成る。
【０００８】
本出願によって使用される媒体においては、一般的に可能な限り低いアドレス電圧を有する液晶ディスプレイを意図するため、多くても相当量の誘電的に中性の液晶化合物を使用し、一般的には非常に少量のみの誘電的に正の化合物を使用し、更に典型的には一切使用しない。
【０００９】
対応する低いアドレス電圧を有する先行技術の液晶媒体は、比較的低い電気抵抗値または低い電圧保持率を有し、しばしば結果として、ディスプレイに望ましくないフリッカーおよび／または不充分な透過（ｔｒａｎｓｍｉｓｓｉｏｎ）が生じる。
【００１０】
加えて、多くの場合、先行技術のディスプレイのアドレス電圧は、例えば、携帯用途向けのディスプレイなどの電力供給系に直接または常時接続されていないディスプレイにとって特に大き過ぎる。
【００１１】
加えて、意図される用途にとって、相範囲が十分広くなければならない。
【００１２】
特に、ディスプレイにおいて液晶媒体の応答時間は改良、即ち、短縮されなければならない。このことは、テレビおよびマルチメディアの用途向けのディスプレイにおいて、特に重要である。応答時間を改良するために、液晶媒体の回転粘度（γ１）を最適化すること、即ち、可能な限り低い回転粘度を有する媒体を達成することが過去に繰り返し提案されてきた。しかしながら、ここで達成された結果は多くに用途にとっては不適切で、従って、更なる最適化手法を見出すことが望まれていると見受けられる。
【００１３】
従って、先行技術からの媒体の不具合を有さないか、少なくとも著しく低減されている程度に有している液晶媒体に対する多大な要求がある。
【００１４】
驚くべきことに、ＥＣＢディスプレイにおいて短い応答時間を有し、同時に十分に広いネマチック相、好ましい複屈折率（Δｎ）および高い電圧保持率を有する液晶ディスプレイを達成できることが見出された。
【００１５】
このタイプの媒体は、特に、ＥＣＢ効果に基づくアクティブ−マトリクスアドレスの電気光学的ディスプレイ用に、およびＩＰＳ（面内スイッチング：Ｉｎ−Ｐｌａｎｅ  Ｓｗｉｔｃｈｉｎｇ）ディスプレイ用に使用される。本発明による媒体は、好ましくは、負の誘電異方性を有する。
【００１６】
電気制御複屈折の原理、即ちＥＣＢ（電気制御複屈折；Ｅｌｅｃｔｒｉｃａｌｌｙ  Ｃｏｎｔｒｏｌｌｅｄ  Ｂｉｒｅｆｒｉｎｇｅｎｃｅ）効果またはＤＡＰ（配向層の変形；Ｄｅｆｏｒｍａｔｉｏｎ  ｏｆ  Ａｌｉｇｎｅｄ  Ｐｈａｓｅｓ）効果は、１９７１年に初めて記載された（Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．第１９巻（１９７１年）、第３９１２頁（非特許文献９））。その後、Ｊ．Ｆ．Ｋａｈｎ（Ａｐｐｌ．Ｐｈｙｓ．Ｌｅｔｔ．第２０巻（１９７２年）、第１１９３頁（非特許文献１０））およびＧ．ＬａｂｒｕｎｉｅおよびＪ．Ｒｏｂｅｒｔ（Ｊ．Ａｐｐｌ．Ｐｈｙｓ．第４４巻（１９７３年）、第４８６９頁（非特許文献１１））による報文が続いた。
【００１７】
Ｊ．ＲｏｂｅｒｔおよびＦ．Ｃｌｅｒｃ（ＳＩＤ  ８０  Ｄｉｇｅｓｔ  Ｔｅｃｈｎ．Ｐａｐｅｒｓ（１９８０年）、３０（非特許文献１２））、Ｊ．Ｄｕｃｈｅｎｅ（Ｄｉｓｐｌａｙｓ  ７（１９８６年）、３（非特許文献１３））およびＨ．Ｓｃｈａｄ（ＳＩＤ  ８２  Ｄｉｇｅｓｔ  Ｔｅｃｈｎ．Ｐａｐｅｒｓ（１９８２年）、２４４（非特許文献１４））による報文では、ＥＣＢ効果に基づく高情報量のディスプレイ素子用の使用に適するものとするためには、液晶相が、高い値の弾性定数間の比Ｋ３／Ｋ１、高い値の光学異方性Δｎ、−０．５以下の値の誘電異方性Δεを有していなければならないことが示された。ＥＣＢ効果に基づく電気光学的ディスプレイ素子は、ホメオトロピックなエッジ配向を有している（ＶＡ技術：Ｖｅｒｔｉｃａｌｌｙ  Ａｌｉｇｎｅｄ）。誘電的に負の液晶媒体は、所謂ＩＰＳ効果を使用するディスプレイにおいても使用できる。
【００１８】
この効果を電気光学的ディスプレイ素子中で工業的に応用するには、多数の要求を満足しなければならない液晶媒体が必要である。ここで、水分、空気、および熱、赤外線、可視および紫外領域の放射、直流および交流電界などの物理的影響に対する化学的安定性が特に重要である。
【００１９】
更に、工業的に使用できるＬＣ相は、適切な温度範囲における液晶中間相および低粘度を有する必要である。
【００２０】
現在までに開示された液晶中間相を有する一連の化合物には、単一の化合物でこれら全ての要求を満たすものは含まれていない。従って、ＬＣ相として使用できる物質を得るためには、一般に、２〜２５種類、好ましくは３〜１８種類の化合物の混合物を調製する。
【００２１】
マトリックス液晶ディスプレイ（ＭＬＣディスプレイ）は既知である。個々のピクセルをそれぞれスイッチングするために使用できる非線形素子は、例えば、アクティブ素子（即ち、トランジスター）である。なお、用語「アクティブマトリクス」を使用し、ただし、基板としてのガラス板上に一般に配置される薄膜トランジスター（ＴＦＴ）が、一般に使用される。
【００２２】
２つの技術に区別される：例えばＣｄＳｅなどの化合物半導体を含むＴＦＴ、または多結晶、とりわけアモルファスシリコンに基づくＴＦＴである。現在、後者の技術が世界的に最も商業的に重要である。
【００２３】
ＴＦＴマトリクスはディスプレイの一方のガラス板の内面に形成され、一方、他方のガラス板は、その内面に透明な対向電極を備える。ピクセル電極の大きさと比較して、ＴＦＴは非常に小さく、事実上、画像に対する悪影響はない。また、この技術はフルカラー対応のディスプレイにも適用でき、このディスプレイでは、フィルター素子がスイッチ可能なピクセルの各々に対向するように、赤、緑および青フィルターのモザイクが配置されている。
【００２４】
これまでに最も使用されてきたＴＦＴディスプレイは、通常、直交した偏光子で透過に動作し、バックライトで照らされる。テレビ用途にはＩＰＳセルまたはＥＣＢ（またはＶＡＮ）セルが使用され、一方、モニターは、通常、ＩＰＳセルまたはＴＮセルを使用し、ノート型パソコン、ラップトップ型パソコンおよび携帯用途は、通常、ＴＮセルを使用する。
【００２５】
本明細書においてＭＬＣディスプレイとの用語は、集積非線形素子を備える任意のマトリクスディスプレイ、即ち、アクティブマトリクスに加えて、バリスターまたはダイオード（ＭＩＭ、即ち、ｍｅｔａｌ−ｉｎｓｕｌａｔｏｒ−ｍｅｔａｌ）などのパッシブ素子を備えるディスプレイも網羅する。
【００２６】
このタイプのＭＬＣディスプレイは、テレビ用途、モニターおよびノート型パソコン、または、例えば自動車製造品または航空機内での高密度情報ディスプレイに特に適している。コントラストの角度依存性および応答時間に関する問題に加え、ＭＬＣディスプレイにおいては、液晶混合物の比抵抗が十分に高くないためにも問題が生じる［ＴＯＧＡＳＨＩ、Ｓ．、ＳＥＫＩＧＵＣＨＩ、Ｋ．、ＴＡＮＡＢＥ，Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ、、第８４巻、１９８４年９月、Ａ２１０〜２８８、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁、パリ、（非特許文献１５）；ＳＴＲＯＭＥＲ、Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁、パリ（非特許文献１６）］。抵抗の低下に伴い、ＭＬＣディスプレイのコントラストが劣化する。液晶混合物の比抵抗は、ディスプレイの内部表面との相互作用のために、一般に、ＭＬＣディスプレイの寿命にわたって低下するため、長期の動作期間にわたって許容される抵抗値を有していなければならないディスプレイにとっては、高い（初期）抵抗が非常に重要である。
【００２７】
事実上誘電的に中性のインダン類との組み合わせにおける式Ｉの化合物は、液晶混合物の成分として、例えば、特開２００５−０４７９８０号公報（特許文献１）に述べられている。負の誘電異方性のインダン類は、例えば、ドイツ国特許出願公開第１０１  ３５  ４９９号公報（特許文献２）、ドイツ国特許出願公開第１０３  ５４  ４０４号公報（特許文献３）およびドイツ国特許出願公開第１０  ２００４  ０４６  １０３号公報（特許文献４）に開示されている。
【００２８】
これまでに開示されたＭＬＣディスプレイの不具合は、それらの比較的低いコントラスト、比較的高い視野角依存性、およびこれらのディスプレイにおいて中間階調を生じさせることが困難なこと、ならびにそれらの不充分な電圧保持率およびそれらの不充分な寿命に基づく。
【００２９】
よって、非常に高い比抵抗を有すると同時に、広い動作温度範囲、短い応答時間および低い閾電圧を有しており、これらのおかげで各種の中間階調を生じさせることができ、特に、良好および安定な電圧保持率を有するＭＬＣディスプレイが引き続き強く要求されている。
【先行技術文献】
【特許文献】
【００３０】
【特許文献１】特開２００５−０４７９８０号公報
【特許文献２】ドイツ国特許出願公開第１０１  ３５  ４９９号公報
【特許文献３】ドイツ国特許出願公開第１０３  ５４  ４０４号公報
【特許文献４】ドイツ国特許出願公開第１０  ２００４  ０４６  １０３号公報
【非特許文献】
【００３１】
【非特許文献１】Ｙｅｏ、Ｓ．Ｄ．、論文１５．３：「Ａ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁
【非特許文献２】Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁
【非特許文献３】Ｌｉｕ、Ｃ．Ｔ．ら、論文１５．１：「Ａ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁
【非特許文献４】Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁
【非特許文献５】Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁
【非特許文献６】セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６
【非特許文献７】Ｍｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２
【非特許文献８】Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁
【非特許文献９】Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．第１９巻（１９７１年）、第３９１２頁
【非特許文献１０】Ｊ．Ｆ．Ｋａｈｎ、Ａｐｐｌ．Ｐｈｙｓ．Ｌｅｔｔ．第２０巻（１９７２年）、第１１９３頁
【非特許文献１１】Ｇ．ＬａｂｒｕｎｉｅおよびＪ．Ｒｏｂｅｒｔ、Ｊ．Ａｐｐｌ．Ｐｈｙｓ．第４４巻（１９７３年）、第４８６９頁
【非特許文献１２】Ｊ．ＲｏｂｅｒｔおよびＦ．Ｃｌｅｒｃ、ＳＩＤ  ８０  Ｄｉｇｅｓｔ  Ｔｅｃｈｎ．Ｐａｐｅｒｓ（１９８０年）、３０
【非特許文献１３】Ｊ．Ｄｕｃｈｅｎｅ、Ｄｉｓｐｌａｙｓ  ７（１９８６年）、３
【非特許文献１４】Ｈ．Ｓｃｈａｄ、ＳＩＤ  ８２  Ｄｉｇｅｓｔ  Ｔｅｃｈｎ．Ｐａｐｅｒｓ（１９８２年）、２４４
【非特許文献１５】ＴＯＧＡＳＨＩ、Ｓ．、ＳＥＫＩＧＵＣＨＩ、Ｋ．、ＴＡＮＡＢＥ，Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ、、第８４巻、１９８４年９月、Ａ２１０〜２８８、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁、パリ
【非特許文献１６】ＳＴＲＯＭＥＲ、Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁、パリ
【発明の概要】
【発明が解決しようとする課題】
【００３２】
本発明は、モニターおよびテレビ用途向けのみならず、携帯電話およびナビゲーションシステム向けで、ＥＣＢまたはＩＰＳ効果に基づいており、上で示した不具合を有さないか、または低減された程度にのみ有しており、同時に非常に高い比抵抗値を有しているＭＬＣディスプレイを提供することを目的としている。特に、該ディスプレイは、携帯電話およびナビゲーションシステム向けに非常に高温および非常に低温においても機能することが保証されなければならない。
【課題を解決するための手段】
【００３３】
ここで驚くべきことに、これらのディスプレイ素子において、式Ｉの少なくとも１種類の化合物および式ＩＩの少なくとも１種類の化合物を含むネマチック液晶混合物を使用すると、この目的を達成できることが見出された。
【００３４】
よって、本発明は、式Ｉの少なくとも１種類の化合物および式ＩＩの少なくとも１種類の化合物を含む極性化合物の混合物に基づく液晶媒体に関する。
【００３５】
本発明による混合物は、８５℃以上の透明点の非常に広いネマチック相範囲、非常に好ましい値の容量閾値、比較的高い値の保持率および同時に−３０℃および−４０℃において非常に良好な低温安定性ならびに非常に低い回転粘度を示す。更に、本発明による混合物は、透明点および回転粘度の良好な比および大きな負の誘電異方性によって際立つ。
【発明を実施するための形態】
【００３６】
本発明は、
ａ）好ましくは式Ｉの１種類以上の化合物から成る、第１の誘電的に負の成分（成分Ａ）と、
ｂ）式ＩＩの１種類以上の化合物から成る第２の誘電的に負の成分（成分Ｂ）と、および
ｃ）任意成分として、式ＩＩＩの１種類以上の化合物から成る誘電的に中性の成分（成分Ｃ）と、および
ｄ）任意成分として、式ＩＶおよびＶの化合物群より選択される１種類以上の化合物から成る更なる誘電的に負の成分（成分Ｄ）と、および
ｅ）任意成分として、１種類以上のキラル化合物から成るキラル成分（成分Ｅ）と
を含む誘電的に負のネマチックに関する。
【００３７】
【化１】
0005566995.tif 000002
式中、
Ｒ１１およびＲ１２は、それぞれ互いに独立に、Ｈ、１５個までのＣ原子を有する無置換のアルキルまたはアルケニル基を表し、ただし加えて、これらの基における１個以上のＣＨ２基は、Ｏ原子が互いに直接結合しないようにして、−Ｏ−、−Ｓ−、
【００３８】
【化２】
0005566995.tif 000003
−Ｃ≡Ｃ−、−ＣＦ２−Ｏ−、−Ｏ−ＣＦ２−、−ＣＯ−Ｏ−または−Ｏ−ＣＯ−で置き換えられていてもよく、好ましくは、無置換のアルキル、アルケニル、アルコキシまたはアルケニルオキシ基を表し、特に好ましくは、Ｒ１１およびＲ１２の一方はアルキルまたはアルケニル基を表し、他方は、アルキル、アルケニル、アルコキシまたはアルケニルオキシ基を表し、特に好ましくは、Ｒ１１は直鎖状のアルキルまたはアルケニル、特に、ＣＨ２＝ＣＨ−、Ｅ−ＣＨ３−ＣＨ＝ＣＨ−、ＣＨ２＝ＣＨ−ＣＨ２−ＣＨ２−、ＣＨ３−ＣＨ＝ＣＨＣ２Ｈ４−、ＣＨ３−、Ｃ２Ｈ５−、ｎ−Ｃ３Ｈ７−、ｎ−Ｃ４Ｈ９−またはｎ−Ｃ５Ｈ１１−を表し、Ｒ１２はアルコキシ、特に、Ｃ２Ｈ５−Ｏ−またはｎ−Ｃ４Ｈ９−Ｏ−を表し、
【００３９】
【化３】
0005566995.tif 000004
【００４０】
【化４】
0005566995.tif 000005
および、他は、存在するのであれば、それぞれ互いに独立に、
【００４１】
【化５】
0005566995.tif 000006
好ましくは、
【００４２】
【化６】
0005566995.tif 000007
特に好ましくは、
【００４３】
【化７】
0005566995.tif 000008
非常に特に好ましくは、
【００４４】
【化８】
0005566995.tif 000009
を表し、
Ｚ１１〜Ｚ１３は、それぞれ互いに独立に、−ＣＨ２−ＣＨ２−、−ＣＨ＝ＣＨ−、−Ｃ≡Ｃ−、−ＣＨ２−Ｏ−、−Ｏ−ＣＨ２−、−ＣＯ−Ｏ−、−Ｏ−ＣＯ−、−ＣＦ２−Ｏ−、−Ｏ−ＣＦ２−、−ＣＦ２−ＣＦ２−または単結合、好ましくは、−ＣＨ２−ＣＨ２−、−ＣＨ＝ＣＨ−、−Ｃ≡Ｃ−、−ＣＦ２−Ｏ−、−Ｏ−ＣＦ２−または単結合を表し、特に好ましくは、１つ、または存在するのであれば、それより多くのＺ１１〜Ｚ１３が単結合を表し、非常に特に好ましくは、Ｚ１１〜Ｚ１３の全てが単結合を表し、
ｍおよびｎは、それぞれ互いに独立に、０または１を表し、および
（ｍ＋ｎ）は、好ましくは、０または１、非常に好ましくは、０を表す。
【００４５】
【化９】
0005566995.tif 000010
式中、
Ｒ２１およびＲ２２は、それぞれ互いに独立に、Ｈ、１５個までのＣ原子を有する無置換のアルキルまたはアルケニル基を表し、ただし加えて、これらの基における１個以上のＣＨ２基は、Ｏ原子が互いに直接結合しないようにして、−Ｏ−、−Ｓ−、
【００４６】
【化１０】
0005566995.tif 000011
−Ｃ≡Ｃ−、−ＣＦ２−Ｏ−、−Ｏ−ＣＦ２−、−ＣＯ−Ｏ−または−Ｏ−ＣＯ−で置き換えられていてもよく、好ましくは、無置換のアルキル、アルケニル、アルコキシまたはアルケニルオキシ基を表し、特に好ましくは、Ｒ２１およびＲ２２の一方はアルキルまたはアルケニル基を表し、他方は、アルキル、アルケニル、アルコキシまたはアルケニルオキシ基、好ましくは、互いに独立に、１〜７個のＣ原子を有するアルキル、好ましくは、ｎ−アルキル、特に好ましくは、１〜５個のＣ原子を有するｎ−アルキル、１〜７個のＣ原子を有するアルコキシ、好ましくは、ｎ−アルコキシ、特に好ましくは、１〜５個のＣ原子を有するｎ−アルコキシ、または、２〜７個のＣ原子を有する、好ましくは、２〜４個のＣ原子を有するアルコキシアルキル、アルケニルまたはアルケニルオキシ、好ましくは、アルケニルを表し、ただし、全ての基において１個以上のＨ原子はハロゲン原子、好ましくは、Ｆ原子で置き換えられていてもよく、
特に好ましくは、Ｒ２１およびＲ２２の一方、好ましくは、Ｒ２１がアルキルまたはアルケニル基を表し、他方が、アルキル、アルケニル、アルコキシまたはアルケニルオキシ基を表し、特に好ましくは、Ｒ２１は直鎖状のアルキル、特に、ＣＨ３−、Ｃ２Ｈ５−、ｎ−Ｃ３Ｈ７−、ｎ−Ｃ４Ｈ９−またはｎ−Ｃ５Ｈ１１−、またはアルケニル、特に、ＣＨ２＝ＣＨ−、Ｅ−ＣＨ３−ＣＨ＝ＣＨ−、ＣＨ２＝ＣＨ−ＣＨ２−ＣＨ２−、Ｅ−ＣＨ３−ＣＨ＝ＣＨ−ＣＨ２−ＣＨ２−またはＥ−ｎ−Ｃ３Ｈ７−ＣＨ＝ＣＨ−を表し、
【００４７】
【化１１】
0005566995.tif 000012
好ましくは、
【００４８】
【化１２】
0005566995.tif 000013
特に好ましくは、
【００４９】
【化１３】
0005566995.tif 000014
および、他方は、存在するのであれば、それぞれ互いに独立に、
【００５０】
【化１４】
0005566995.tif 000015
を表し、
Ｌ２１およびＬ２２は、互いに独立に、＝Ｃ（Ｘ２）−を表し、Ｌ２１およびＬ２２の一方は、二者択一的に、＝Ｎ−も表し、ただし、好ましくは、Ｌ２１およびＬ２２の少なくとも一方が＝Ｃ（−Ｆ）−を表し、他方が＝Ｃ（−Ｆ）−または＝Ｃ（−Ｃｌ）−を表し、特に好ましくは、、Ｌ２１およびＬ２２の両者が＝Ｃ（−Ｆ）−を表し、
Ｘ２は、Ｆ、Ｃｌ、ＯＣＦ３、ＣＦ３、ＣＨ３、ＣＨ２Ｆ、ＣＨＦ２、好ましくは、ＦまたはＣｌ、特に好ましくは、Ｆを表し、
【００５１】
【化１５】
0005566995.tif 000016
好ましくは、
【００５２】
【化１６】
0005566995.tif 000017
を表してもよく、
特に好ましくは、
【００５３】
【化１７】
0005566995.tif 000018
ただし、
【００５４】
【化１８】
0005566995.tif 000019
を表す場合、好ましくは、Ｒ２２はＨを表し、
Ｚ２１〜Ｚ２３は、それぞれ互いに独立に、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−Ｃ≡Ｃ−、−ＣＨ２−Ｏ−、−Ｏ−ＣＨ２−、−Ｏ−、−ＣＨ２−、−ＣＯ−Ｏ−、−Ｏ−ＣＯ−、−ＣＦ２−Ｏ−、−Ｏ−ＣＦ２−または単結合、好ましくは、−ＣＨ２−ＣＨ２−、−ＣＨ＝ＣＨ−、−Ｃ≡Ｃ−、−ＣＦ２−Ｏ−、−Ｏ−ＣＦ２−または単結合を表し、特に好ましくは、１つ、または存在するのであれば、それより多くのＺ２１〜Ｚ２３は単結合を表し、非常に特に好ましくは、全てが単結合を表し、
ｌおよびｏは、それぞれ互いに独立に、０または１を表し、および
（ｌ＋ｏ）は、好ましくは、０または１を表す。
【００５５】
【化１９】
0005566995.tif 000020
式中、
Ｒ３１およびＲ３２は、それぞれ互いに独立に、Ｒ１１およびＲ１２に与えられる意味の１つを有し、好ましくは、１〜７個のＣ原子を有するアルキル、好ましくは、ｎ−アルキル、特に好ましくは、１〜５個のＣ原子を有するｎ−アルキル、１〜７個のＣ原子を有するアルコキシ、好ましくは、ｎ−アルコキシ、特に好ましくは、２〜５個のＣ原子を有するｎ−アルコキシ、２〜７個のＣ原子を有する、好ましくは、２〜４個のＣ原子を有するアルコキシアルキル、アルケニルまたはアルケニルオキシ、好ましくは、アルケニルオキシを表し、
【００５６】
【化２０】
0005566995.tif 000021
好ましくは、
【００５７】
【化２１】
0005566995.tif 000022
を表し、
好ましくは、
【００５８】
【化２２】
0005566995.tif 000023
を表し、
好ましくは、
【００５９】
【化２３】
0005566995.tif 000024
を表し、
および、存在しているのであれば、好ましくは、
【００６０】
【化２４】
0005566995.tif 000025
を表し、
Ｚ３１〜Ｚ３３は、それぞれ互いに独立に、Ｚ１１〜Ｚ１３に与えられる意味の１つを有し、好ましくは、−ＣＨ２−ＣＨ２−、−ＣＨ＝ＣＨ−、−Ｃ≡Ｃ−、−ＣＯＯ−または単結合、好ましくは、−ＣＨ２−ＣＨ２−または単結合、特に好ましくは、単結合を表し、
ｐおよびｑは、それぞれ互いに独立に、０または１を表し、
（ｐ＋ｑ）は、好ましくは、０または１、好ましくは０を表す。
【００６１】
【化２５】
0005566995.tif 000026
式中、
Ｒ４１、Ｒ４２、Ｒ５１およびＲ５２は、それぞれ互いに独立に、Ｒ２１およびＲ２２に与えられる意味の１つを有し、好ましくは、１〜７個のＣ原子を有するアルキル、好ましくは、ｎ−アルキル、特に好ましくは、１〜５個のＣ原子を有するｎ−アルキル、１〜７個のＣ原子を有するアルコキシ、好ましくは、ｎ−アルコキシ、特に好ましくは、２〜５個のＣ原子を有するｎ−アルコキシ、２〜７個のＣ原子を有する、好ましくは、２〜４個のＣ原子を有するアルコキシアルキル、アルケニルまたはアルケニルオキシ、好ましくは、アルケニルオキシを表し、
特に好ましくは、Ｒ４１およびＲ４２の一方、好ましくは、Ｒ４１はアルキルまたはアルケニル基を表し、他方は、アルキル、アルケニル、アルコキシまたはアルケニルオキシ基を表し、特に好ましくは、Ｒ２１は直鎖状のアルキル、特に、ＣＨ３−、Ｃ２Ｈ５−、ｎ−Ｃ３Ｈ７−、ｎ−Ｃ４Ｈ９−またはｎ−Ｃ５Ｈ１１−、またはアルケニル、特に、ＣＨ２＝ＣＨ−、Ｅ−ＣＨ３−ＣＨ＝ＣＨ−、ＣＨ２＝ＣＨ−ＣＨ２−ＣＨ２−、Ｅ−ＣＨ３−ＣＨ＝ＣＨ−ＣＨ２−ＣＨ２−またはＥ−ｎ−Ｃ３Ｈ７−ＣＨ＝ＣＨ−を表し、
【００６２】
【化２６】
0005566995.tif 000027
Ｌ４１およびＬ４２は、互いに独立に、＝Ｃ（Ｘ４）−を表し、Ｌ４１およびＬ４２の一方は、二者択一的に、＝Ｎ−も表し、ただし、好ましくは、Ｌ４１およびＬ４２の少なくとも一方は＝Ｃ（−Ｆ）−を表し、他方は＝Ｃ（−Ｆ）−または＝Ｃ（−Ｃｌ）−を表し、特に好ましくは、、Ｌ４１およびＬ４２の両者が＝Ｃ（−Ｆ）−を表し、
Ｘ４は、Ｆ、Ｃｌ、ＯＣＦ３、ＣＦ３、ＣＨ３、ＣＨ２Ｆ、ＣＨＦ２、好ましくは、ＦまたはＣｌ、特に好ましくは、Ｆを表し、
および、他の環は、存在するのであれば、それぞれ互いに独立に、
【００６３】
【化２７】
0005566995.tif 000028
好ましくは、
【００６４】
【化２８】
0005566995.tif 000029
特に好ましくは、
【００６５】
【化２９】
0005566995.tif 000030
を表し、
好ましくは、
【００６６】
【化３０】
0005566995.tif 000031
、特に好ましくは、
【００６７】
【化３１】
0005566995.tif 000032
を表し、
【００６８】
【化３２】
0005566995.tif 000033
好ましくは、
【００６９】
【化３３】
0005566995.tif 000034
特に好ましくは、
【００７０】
【化３４】
0005566995.tif 000035
を表し、
他は、存在するのであれば、それぞれ互いに独立に、
【００７１】
【化３５】
0005566995.tif 000036
好ましくは、
【００７２】
【化３６】
0005566995.tif 000037
を表し、
【００７３】
【化３７】
0005566995.tif 000038
Ｚ４１〜Ｚ４３およびＺ５１〜Ｚ５３は、それぞれ互いに独立に、Ｚ１１〜Ｚ１３に与えられる意味の１つを有し、好ましくは、−ＣＨ２−ＣＨ２−、−ＣＨ２−Ｏ−、−ＣＨ＝ＣＨ−、−Ｃ≡Ｃ−、−ＣＯＯ−または単結合、好ましくは、−ＣＨ２−ＣＨ２−、−ＣＨ２−Ｏ−または単結合、特に好ましくは、−ＣＨ２−Ｏ−または単結合を表し、
Ｚ４１〜Ｚ４３は、好ましくは、それぞれ互いに独立に、−ＣＨ２−ＣＨ２−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−Ｃ≡Ｃ−、−ＣＨ２−Ｏ−、−Ｏ−ＣＨ２−、−Ｏ−、−ＣＨ２−、−ＣＯ−Ｏ−、−Ｏ−ＣＯ−、−ＣＦ２−Ｏ−、−Ｏ−ＣＦ２−または単結合、好ましくは、−ＣＨ２−ＣＨ２−、−ＣＨ＝ＣＨ−、−Ｃ≡Ｃ−、−ＣＦ２−Ｏ−、−Ｏ−ＣＦ２−または単結合を表し、特に好ましくは、１つ、または存在するのであれば、それより多いＺ４１〜Ｚ４３が単結合を表し、非常に特に好ましくは全てが単結合を表し、
ｒおよびｓは、それぞれ互いに独立に、０または１を表し、
（ｒ＋ｓ）は、好ましくは、０または１を表し、
ｔおよびｕは、それぞれ互いに独立に、０または１を表し、
（ｔ＋ｕ）は、好ましくは、０または１、好ましくは、０を表す。
【００７４】
本発明による媒体は、好ましくは、誘電的に負である。
【００７５】
本発明による媒体は、好ましくは、１種類、２種類、３種類または４種類以上の、好ましくは、１種類、２種類または３種類以上の式Ｉの化合物を含む。
【００７６】
式Ｉの化合物で、
ａ）Ｒ１１および／またはＲ１２が、Ｈ、好ましくは６個までのＣ原子を有するアルキル、アルケニルまたはアルコキシを表し、Ｒ１２が、非常に特に好ましくは、アルコキシまたはアルケニルオキシを表すもの、
ｂ）Ｒ１１およびＲ１２の両者はアルキルを表すもの（該アルキル基は同一でも異なっていてもよい）、
ｃ）Ｒ１１が、直鎖状のアルキル、ビニル、１Ｅ−アルケニルまたは３−アルケニルを表すもの
が特に好ましい。
【００７７】
Ｒ１１および／またはＲ１２がアルケニルを表す場合、これは、好ましくは、ＣＨ２＝ＣＨ−、ＣＨ３−ＣＨ＝ＣＨ−、ＣＨ２＝ＣＨ−Ｃ２Ｈ４−またはＣＨ３−ＣＨ＝ＣＨ−Ｃ２Ｈ４−である。
【００７８】
式Ｉの化合物は、好ましくは、式Ｉ−１〜Ｉ−４の化合物群より、好ましくは、式Ｉ−１およびＩ−３の群より選択され、特に好ましくは、式Ｉ−１である。
【００７９】
【化３８】
0005566995.tif 000039
式中、パラメータは、式Ｉにおいて上で与えられるそれぞれの意味を有し、好ましくは、
式Ｉ−１およびＩ−２において、
Ｚ１１は、−ＣＨ２−ＣＨ２−、−ＣＨ２−Ｏ−または単結合、好ましくは、−ＣＨ２−Ｏ−または単結合、特に好ましくは、−ＣＨ２−Ｏ−を表し、
式Ｉ−３およびＩ−４において、
Ｚ１１は、−ＣＨ２−ＣＨ２−または単結合、好ましくは、単結合を表し、
Ｚ１２は、−ＣＨ２−ＣＨ２−、−ＣＨ２−Ｏ−または単結合、好ましくは、−ＣＨ２−Ｏ−または単結合、特に好ましくは、−ＣＨ２−Ｏ−を表す。
【００８０】
以下の化合物である式Ｉ−１ａ、Ｉ−１ｂ、Ｉ−３ａおよびＩ−３ｂの化合物が非常に特に好ましい。
【００８１】
【化３９】
0005566995.tif 000040
式中、パラメータは上で与えられる意味を有し、Ｒ１１は、好ましくは、１〜７個、好ましくは、１〜５個のＣ原子を有するアルキル、好ましくは、ｎ−アルキルを表し、Ｒ１２は、好ましくは、１〜５個、好ましくは、２〜４個のＣ原子を有するアルコキシを表す。
【００８２】
式ＩＩの化合物は、好ましくは、式ＩＩ−１およびＩＩ−２の、好ましくは、式ＩＩ−２の化合物群より選択される。
【００８３】
【化４０】
0005566995.tif 000041
式中、パラメータは式ＩＩに上で示されるそれぞれの意味を有し、好ましくは、
Ｒ２１は、アルキルまたはアルケニルを表し、および
Ｒ２２は、アルキル、アルケニル、アルコキシまたはアルケニルオキシを表し、
Ｚ２１は、単結合を表し、および
ｒは、０を表す。
【００８４】
式ＩＩ−２ａの化合物が、非常に特に好ましい。
【００８５】
【化４１】
0005566995.tif 000042
式中、Ｒ２１は上で与えられる意味を有し、好ましくは、１〜７個、好ましくは１〜５個のＣ原子を有するアルキル、好ましくは、ｎ−アルキルを表す。
【００８６】
更なる好ましい実施形態において、媒体は、式ＩＩＩの１種類以上の化合物を含み、
式中、
【００８７】
【化４２】
0005566995.tif 000043
を表し、
ここで、２個の隣接している環は、非常に特に好ましくは、直接結合しており、より正確には、好ましくは、
【００８８】
【化４３】
0005566995.tif 000044
を表し、
ただし、フェニレン環中の１個以上のＨ原子は、互いに独立に、ＦまたはＣＮ、好ましくはＦにより置き換えられていてもよく、シクロヘキシレン環または２個のシクロヘキシレン環の１個の隣接しない１個または２個のＣＨ２基は、Ｏ原子により置き換えられていてもよい。
【００８９】
更なる好ましい実施形態において、媒体は、式ＩＩＩ−１〜ＩＩＩ−１１の化合物群より、好ましくは式ＩＩＩ−１〜ＩＩＩ−９の化合物群より、好ましくは群ＩＩＩ−１〜ＩＩＩ−６より、特に好ましくは群ＩＩＩ−１およびＩＩＩ−４より選択される式ＩＩＩの１種類以上の化合物を含む。
【００９０】
【化４４】
0005566995.tif 000045
式中、パラメータは式ＩＩＩに上で示されるそれぞれの意味を有し、
Ｙ３はＨまたはＦを表し、および好ましくは、
Ｒ３１は、アルキルまたはアルケニルを表し、および
Ｒ３２は、アルキル、アルケニルまたはアルコキシ、好ましくは、アルキルまたはアルケニル、特に好ましくは、アルケニルを表す。
【００９１】
媒体は、特に好ましくは、
−式ＩＩＩ−１ｃ、特に好ましくは、
−Ｒ３１がビニルまたは１−プロペニルを表し、Ｒ３２がアルキル、好ましくは、ｎ−アルキルを表し、特に好ましくは、Ｒ３１がビニルを表し、Ｒ３２がプロピルを表す式ＩＩＩ−１、および
−式ＩＩＩ−１ｄ、特に好ましくは、
−Ｒ３１およびＲ３２が、互いに独立に、ビニルまたは１−プロペニルを表し、好ましくは、Ｒ３１がビニルを表し、特に好ましくは、Ｒ３１およびＲ３２がビニルを表す式ＩＩＩ−１
の群より選択される式ＩＩＩ−１の１種類以上の化合物（１種類または多種類）を含む。
【００９２】
更なる好ましい実施形態において、媒体は、式ＩＩＩ−１ａ〜ＩＩＩ−１ｅ、好ましくは、式ＩＩＩ−１ａおよび／または式ＩＩＩ−１ｃおよび／またはＩＩＩ−１ｄ、特に好ましくは、式ＩＩＩ−１ｃおよび／またはＩＩＩ−１ｄ、非常に特に好ましくは、式ＩＩＩ−１ｃおよびＩＩＩ−１ｄの化合物群より選択される式ＩＩＩ−１の１種類以上の化合物を含む。
【００９３】
【化４５】
0005566995.tif 000046
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜５個のＣ原子を有し、好ましくは２〜４個のＣ原子を有するアルコキシを表し、
ａｌｋｅｎｙｌおよびａｌｋｅｎｙｌ’は、互いに独立に、２〜７個のＣ原子を有し、好ましくは２〜５個のＣ原子を有するアルケニルを表す。
【００９４】
本発明による媒体は、特に好ましくは２０重量％以上、特には２５重量％以上、非常に特に好ましくは３０重量％以上の量で、式ＩＩＩ−１の化合物、特には式ＩＩＩ−１ｃの化合物を含む。
【００９５】
【化４６】
0005566995.tif 000047
式中、
ｎは、３、４または５であり、ＲｅはＨまたはＣＨ３を表す。
【００９６】
更なる好ましい実施形態において、媒体は、式ＩＩＩ−１ａおよびＩＩＩ−１ｂ、好ましくは、式ＩＩＩ−１ａおよび／またはＩＩＩ−１ｂ、特に好ましくは、式ＩＩＩ−１ａの化合物群より選択される式ＩＩＩ−１の１種類以上の化合物を含む。この実施形態において、好ましくは、媒体は、１個のアルケニル末端基または複数のアルケニル末端基を含有する式ＩＩＩの化合物、好ましくは式ＩＩＩ−１の化合物を含まず、即ち、好ましくは、式ＩＩＩ−１ｃ〜ＩＩＩ−１ｅの化合物を含まない。この実施形態において、媒体は、特に好ましくは、式ＣＣ−２−３、ＣＣ−２−５、ＣＣ−３−４およびＣＣ−３−５の化合物群より選択される１種類以上の化合物を含有し、ただし、頭文字（略号）は表Ａ〜Ｃで説明されており、表Ｄで例により示されている。
【００９７】
更なる好ましい実施形態において、媒体は、式ＩＩＩ−２ａ〜ＩＩＩ−２ｄ、好ましくは、式ＩＩＩ−２ａおよび／またはＩＩＩ−２ｂ、特に好ましくは、式ＩＩＩ−２ｂの化合物群より選択される式ＩＩＩ−２の１種類以上の化合物を含む。
【００９８】
【化４７】
0005566995.tif 000048
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜５個のＣ原子を有し、好ましくは２〜４個のＣ原子を有するアルコキシを表し、および
ａｌｋｅｎｙｌは、２〜７個のＣ原子を有し、好ましくは２〜５個のＣ原子を有するアルケニルを表す。
【００９９】
更なる好ましい実施形態において、媒体は、式ＩＩＩ−３ａ〜ＩＩＩ−３ｃの化合物群より選択される式ＩＩＩ−３の１種類以上の化合物を含む。
【０１００】
【化４８】
0005566995.tif 000049
式中、
ａｌｋｙｌおよびａｌｋｙｌ’は、互いに独立に、１〜７個のＣ原子を有し、好ましくは２〜５個のＣ原子を有するアルキルを表し、
ａｌｋｅｎｙｌは、２〜７個のＣ原子を有し、好ましくは２〜５個のＣ原子を有するアルケニルを表す。
【０１０１】
これらのビフェニル類の混合物全体中での割合は、好ましくは３重量％以上、特には５重量％以上である。
【０１０２】
式ＩＩＩ−３ａおよびＩＩＩ−３ｂの好ましい化合物は、以下の式の化合物である。
【０１０３】
【化４９】
0005566995.tif 000050
式中、パラメータは、上で示される意味を有する。
【０１０４】
式ＩＩＩ−３ｂの特に好ましい化合物は、以下の式の化合物である。
【０１０５】
【化５０】
0005566995.tif 000051
および、これらの中でも、特に、最後の式のものである。
【０１０６】
好ましい実施形態において、媒体は、式ＩＩＩ−４の１種類以上の化合物、特に好ましくは、Ｒ３１がビニルまたは１−プロペニルを表し、Ｒ３２がアルキル、好ましくはｎ−アルキルを表し、特に好ましくは、Ｒ３１がビニルを表し、Ｒ３２がメチルを表す１種類以上の化合物（１種類または多種類）を含む。
【０１０７】
更なる好ましい実施形態において、媒体は、式ＩＩＩ−４ａ〜ＩＩＩ−４ｄ、好ましくは、式ＩＩＩ−４ａおよび／またはＩＩＩ−４ｂ、特に好ましくは、式ＩＩＩ−４ｂの化合物群より選択される式ＩＩＩ−４の１種類以上の化合物を含む。
【０１０８】
【化５１】
0005566995.tif 000052
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜５個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１０９】
好ましい実施形態において、媒体は、式ＩＩＩ−５の１種類以上の化合物、特に好ましくは、Ｒ３１がアルキル、ビニルまたは１−プロペニルを表し、Ｒ３２がアルキル、好ましくはｎ−アルキルを表す１種類以上の化合物（１種類または多種類）を含む。
【０１１０】
更なる好ましい実施形態において、媒体は、式ＩＩＩ−５ａ〜ＩＩＩ−５ｄ、好ましくは式ＩＩＩ−５ａおよび／またはＩＩＩ−５ｂ、特に好ましくは式ＩＩＩ−５ａの、および／または、式ＩＩＩ−５ｅ〜ＩＩＩ−５ｈ、好ましくは式ＩＩＩ−５ｅおよび／またはＩＩＩ−５ｆ、特に好ましくは式ＩＩＩ−５ｅの化合物群より選択される、式ＩＩＩ−５の１種類以上の化合物を含む。
【０１１１】
【化５２】
0005566995.tif 000053
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜５個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１１２】
【化５３】
0005566995.tif 000054
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜５個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１１３】
更なる好ましい実施形態において、媒体は、式ＩＩＩ−６ａ〜ＩＩＩ−６ｃ、好ましくは、式ＩＩＩ−６ａおよび／またはＩＩＩ−６ｂ、特に好ましくは、式ＩＩＩ−６ａの化合物群より選択される式ＩＩＩ−６の１種類以上の化合物を含む。
【０１１４】
【化５４】
0005566995.tif 000055
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜５個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１１５】
特に好ましくは、本発明による媒体は、好ましくは、ＰＧＰ−２−３、ＰＧＰ−３−３およびＰＧＰ−３−４の化合物群より選択される式ＩＩＩ−６ａと、好ましくは、式ＰＧＰ−１−２Ｖ、ＰＧＰ−２−２ＶおよびＰＧＰ−３−２Ｖの群より選択される式ＩＩＩ−６ｂとの化合物より選択される１種類以上の化合物を含み、ただし、頭文字（略号）は表Ａ〜Ｃで説明されており、表Ｄで例により示されている。
【０１１６】
更なる好ましい実施形態において、媒体は、式ＩＩＩ−１０ａおよびＩＩＩ−１０ｂの化合物群より選択される式ＩＩＩ−１０の１種類以上の化合物を含む。
【０１１７】
【化５５】
0005566995.tif 000056
式中、
ａｌｋｙｌおよびａｌｋｙｌ’は、互いに独立に、１〜７個のＣ原子を有し、好ましくは２〜５個のＣ原子を有するアルキルを表す。
【０１１８】
更なる好ましい実施形態において、媒体は、式ＩＩＩ−１１ａの式ＩＩＩ−１１の１種類以上の化合物を含む。
【０１１９】
【化５６】
0005566995.tif 000057
式中、
ａｌｋｙｌおよびａｌｋｙｌ’は、互いに独立に、１〜７個のＣ原子を有し、好ましくは２〜５個のＣ原子を有するアルキルを表す。
【０１２０】
好ましい実施形態において、媒体は、式ＩＶＡ〜ＩＶＤ、好ましくは、ＩＶＡ〜ＩＶＣ、非常に特に好ましくは、ＩＶＡおよびＩＶＢの化合物群より選択される式ＩＶの１種類以上の化合物を含む。
【０１２１】
【化５７】
0005566995.tif 000058
式中、パラメータは上で示される意味を有するが、式ＩＶＡにおいて、
【０１２２】
【化５８】
0005566995.tif 000059
好ましくは、
【０１２３】
【化５９】
0005566995.tif 000060
特に好ましくは、
【０１２４】
【化６０】
0005566995.tif 000061
Ｒ４１は、アルキルを表し、
Ｒ４２は、アルキルまたはアルコキシ、特に好ましくは、（Ｏ）ＣｖＨ２ｖ＋１を表し、
Ｘ４１およびＸ４２は、両者ともＦを表し、
Ｚ２１およびＺ２２は、互いに独立に、単結合、−ＣＨ２−ＣＨ２−、−ＣＨ＝ＣＨ−、−ＣＨ２Ｏ−、−ＯＣＨ２−、−Ｏ−、−ＣＨ２−、−ＣＦ２Ｏ−または−ＯＣＦ２−、好ましくは、単結合または−ＣＨ２ＣＨ２−、特に好ましくは、単結合を表し、
ｐは、１または２を表し、および
ｖは、１〜６を表す。
【０１２５】
好ましい実施形態において、媒体は、式ＩＶ−１〜ＩＶ−１４の化合物群より選択される式ＩＶの１種類以上の化合物を含む。
【０１２６】
【化６１】
0005566995.tif 000062
【０１２７】
【化６２】
0005566995.tif 000063
式中、
Ｙ４１〜Ｙ４６は、互いに独立に、ＨまたはＦを表し、および
Ｘ４１およびＸ４２は両者ともＨを表すか、またはＸ４１およびＸ４２の一方がＨを表し、他方がＦを表し、
しかしながら、好ましくは最多で４つ、特に好ましくは最多で３つ、非常に特に好ましくは１つまたは２つのＹ４１〜Ｙ４６、Ｘ４１およびＸ４２がＦを表し、
および
他のパラメータは、式ＩＶにおいて上で示されるそれぞれの意味を有し、好ましくは、
Ｒ４１は、アルキルまたはアルケニルを表し、および
Ｒ４２は、アルキル、アルケニル、アルコキシまたはアルケニルオキシ、好ましくは、（Ｏ）ＣｖＨ２ｖ＋１を表し、および
ｖは、１〜６の整数を表す。
【０１２８】
更なる好ましい実施形態において、媒体は、式ＩＶ−１ａ〜ＩＶ−１ｄ、好ましくは式ＩＶ−１ｂおよび／またはＩＶ−１ｄ、特に好ましくはＩＶ−１ｂの化合物群より選択される、式ＩＶ−１の１種類以上の化合物を含む。
【０１２９】
【化６３】
0005566995.tif 000064
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜７個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１３０】
式ＩＶ−１ｃおよびＩＶ−１ｄの好ましい化合物は、以下の式の化合物である。
【０１３１】
【化６４】
0005566995.tif 000065
式中、ｖは上で示される意味を有する。
【０１３２】
式ＩＶ−１の更に好ましい化合物は、以下の式の化合物である。
【０１３３】
【化６５】
0005566995.tif 000066
式中、Ｒ４１は式ＩＶに上で示されるそれぞれの意味を有する。
【０１３４】
好ましい実施形態において、媒体は、式ＩＶ−３ａ〜ＩＶ−３ｄ、好ましくは式ＩＶ−３ｂおよび／またはＩＶ−３ｄ、特に好ましくはＩＶ−３ｂの化合物群より選択される、式ＩＶ−３の１種類以上の化合物を含む。
【０１３５】
【化６６】
0005566995.tif 000067
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜７個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１３６】
これらのビフェニル化合物の混合物全体中での濃度は、好ましくは３重量％以上、特には５重量％以上、非常に特に好ましくは５〜２５重量％である。
【０１３７】
更なる好ましい実施形態において、媒体は、式ＩＶ−４ａ〜ＩＶ−４ｄ、好ましくは式ＩＶ−４ａおよび／またはＩＶ−４ｂ、特に好ましくはＩＶ−４ｂの化合物群より選択される、式ＩＶ−４の１種類以上の化合物を含む。
【０１３８】
【化６７】
0005566995.tif 000068
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜７個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１３９】
式ＩＶ−４ｃおよびＩＶ−４ｄの好ましい化合物は、以下の式の化合物である。
【０１４０】
【化６８】
0005566995.tif 000069
式中、ｖは上で示される意味を有する。
【０１４１】
更なる好ましい実施形態において、媒体は、以下のサブ式ＩＶ−４ｅの式ＩＶ−４の１種類以上の化合物を含む。
【０１４２】
【化６９】
0005566995.tif 000070
式中、
Ｒ４１は、上で示される意味を有し、および
ｍおよびｚは、それぞれ独立に、１〜６の整数を表し、および
ｍ＋ｚは、好ましくは、１〜６の整数を表す。
【０１４３】
更なる好ましい実施形態において、媒体は、式ＩＶ−５ａ〜ＩＶ−５ｄ、好ましくは式ＩＶ−５ｂおよび／またはＩＶ−５ｄの化合物群より選択される、式ＩＶ−５の１種類以上の化合物を含む。
【０１４４】
【化７０】
0005566995.tif 000071
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜７個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１４５】
式ＩＶ−５ｃおよびＩＶ−５ｄの好ましい化合物は、以下の式の化合物である。
【０１４６】
【化７１】
0005566995.tif 000072
式中、ｖは上で示される意味を有する。
【０１４７】
更なる好ましい実施形態において、媒体は、式ＩＶ−６ａ〜ＩＶ−６ｄ、好ましくは式ＩＶ−６ａおよび／またはＩＶ−６ｃ、特に好ましくは式ＩＶ−６ａの化合物群と、および／または、式ＩＶ−６ｅ〜ＩＶ−６ｍの化合物群とより選択される、式ＩＶ−６の１種類以上の化合物を含む。
【０１４８】
【化７２】
0005566995.tif 000073
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜７個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１４９】
【化７３】
0005566995.tif 000074
【０１５０】
【化７４】
0005566995.tif 000075
式中、
Ｒは、Ｒ４１に上で与えられる意味を有し、および
ｍは、１〜６の整数を表す。
【０１５１】
Ｒは、好ましくは、それぞれ１〜６個のＣ原子を有する直鎖状のアルキルまたはアルコキシ、または２〜６個のＣ原子を有するアルコキシアルキル、アルケニルまたはアルケニルオキシ、特に好ましくは、１〜５個のＣ原子を有するアルキル、好ましくは、メチル、エチル、プロピル、ブチル、または更に、１〜５個のＣ原子を有するアルコキシ、好ましくは、ヘキシル、メトキシ、エトキシ、プロポキシまたはブトキシを表す。
【０１５２】
更なる好ましい実施形態において、媒体は、式ＩＶ−７ａ〜ＩＶ−７ｄ、好ましくは式ＩＶ−７ａおよび／またはＩＶ−７ｃ、特に好ましくは式ＩＶ−７ａの化合物群と、および／または、式ＩＶ−７ｅ〜ＩＶ−７ｉの化合物群とより選択される、式ＩＶ−７の１種類以上の化合物を含む。
【０１５３】
【化７５】
0005566995.tif 000076
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜５個のＣ原子を有し、好ましくは２〜４個のＣ原子を有するアルコキシを表し、
ａｌｋｅｎｙｌは、２〜７個のＣ原子を有し、好ましくは２〜５個のＣ原子を有するアルケニルを表す。
【０１５４】
【化７６】
0005566995.tif 000077
式中、
Ｒは、Ｒ４１に上で与えられる意味を有し、
ｍは、１〜６の整数を表す。
【０１５５】
Ｒは、好ましくは、それぞれ１〜６個のＣ原子を有する直鎖状のアルキルまたはアルコキシ、または２〜６個のＣ原子を有するアルコキシアルキル、アルケニルまたはアルケニルオキシ、特に好ましくは、１〜５個のＣ原子を有するアルキル、好ましくは、メチル、エチル、プロピル、ブチル、または更に、１〜５個のＣ原子を有するアルコキシ、好ましくは、ヘキシル、メトキシ、エトキシ、プロポキシまたはブトキシを表す。
【０１５６】
更なる好ましい実施形態において、媒体は、式ＩＶ−８ａおよびＩＶ−８ｂ、特に好ましくはＩＶ−８ｂの化合物群より選択される、式ＩＶ−８の１種類以上の化合物を含む。
【０１５７】
【化７７】
0005566995.tif 000078
式中、パラメータは上で示される意味を有する。
【０１５８】
更なる好ましい実施形態において、媒体は、式ＩＶ−９ａ〜ＩＶ−９ｄの化合物群より選択される、式ＩＶ−９の１種類以上の化合物を含む。
【０１５９】
【化７８】
0005566995.tif 000079
式中、パラメータは上で示される意味を有し、好ましくは、
Ｒ４２は、ＣｖＨ２ｖ＋１を表し、および
ｖは、１〜６の整数を表す。
【０１６０】
更なる好ましい実施形態において、媒体は、式ＩＶ−１０ａ〜ＩＶ−１０ｅの化合物群より選択される、式ＩＶ−１０の１種類以上の化合物を含む。
【０１６１】
【化７９】
0005566995.tif 000080
式中、パラメータは上で示される意味を有し、好ましくは、
Ｒ４２は、ＣｖＨ２ｖ＋１を表し、および
ｖは、１〜６の整数を表す。
【０１６２】
更なる好ましい実施形態において、媒体は、式ＩＶ−１１ａおよびＩＶ−１１ｂ、特に好ましくはＩＶ−１１ｂの化合物群より選択される、式ＩＶ−１１の１種類以上の化合物を含む。
【０１６３】
【化８０】
0005566995.tif 000081
式中、パラメータは上で示される意味を有する。
【０１６４】
更なる好ましい実施形態において、媒体は、式ＩＶ−１４ａ〜ＩＶ−１４ｄ、好ましくは式ＩＶ−１４ａおよび／またはＩＶ−１４ｂ、特に好ましくは式ＩＶ−１４ｂの化合物群より選択される、式ＩＶ−１４の１種類以上の化合物を含む。
【０１６５】
【化８１】
0005566995.tif 000082
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜７個のＣ原子を有する、好ましくは２〜４個のＣ原子を有するアルコキシを表し、
ａｌｋｅｎｙｌは、２〜７個のＣ原子を有する、好ましくは２〜５個のＣ原子を有するアルケニルを表す。
【０１６６】
更なる好ましい実施形態において、媒体は、好ましくは式Ｖ−１〜Ｖ−８、好ましくは式Ｖ−７および／またはＶ−８の化合物群より選択される式Ｖの１種類以上の化合物を（追加的に）含む。
【０１６７】
【化８２】
0005566995.tif 000083
式中、パラメータは式Ｖに上で示されるそれぞれの意味を有し、好ましくは、
Ｒ５１は、アルキルまたはアルケニルを表し、および
Ｒ５２は、アルキル、アルケニル、アルコキシまたはアルケニルオキシを表す。
【０１６８】
この実施形態において、好ましくは、媒体が、式Ｖ−７および／またはＶ−８の１種類以上の化合物を含む場合、媒体は、式Ｉ、ＩＩ、ＩＩＩおよびＶの化合物より本質的に成ることができる。
【０１６９】
更なる好ましい実施形態において、媒体は、フッ素化されたフェナントレン単位を含有する１種類以上の化合物、好ましくは、式Ｖ−９およびＶ−１０の化合物群より選択される好ましくは式Ｖの化合物を（追加的に）含む。
【０１７０】
【化８３】
0005566995.tif 000084
式中、パラメータは式Ｖに上で示されるそれぞれの意味を有し、好ましくは、
Ｒ５１は、アルキルまたはアルケニルを表し、および
Ｒ５２は、アルキル、アルケニル、アルコキシまたはアルケニルオキシを表す。
【０１７１】
更なる好ましい実施形態において、媒体は、フッ素化されたジベンゾフラン単位を含有する１種類以上の化合物、好ましくは式Ｖ、好ましくは式Ｖ−１１の化合物を（追加的に）含む。
【０１７２】
【化８４】
0005566995.tif 000085
式中、パラメータは式Ｖに上で示されるそれぞれの意味を有し、好ましくは、
Ｒ５１は、アルキルまたはアルケニルを表し、および
Ｒ５２は、アルキル、アルケニル、アルコキシまたはアルケニルオキシを表す。
【０１７３】
本発明による液晶媒体の成分Ｅにおいて使用できる１種類のキラル化合物または複数種類のキラル化合物は、既知のキラルドーパントより選択される。成分Ｅは、以下の式ＶＩ〜ＶＩＩＩの化合物群より選択される１種類以上の化合物から、好ましくは大部分が、特に好ましくは本質的に、非常に特に好ましくは実質的に完全に成る。
【０１７４】
【化８５】
0005566995.tif 000086
式中、
Ｒ６１およびＲ６２、Ｒ７１〜Ｒ７３およびＲ８は、それぞれ互いに独立に、式ＩＩにおいてＲ２１に上で与えられる意味を有し、あるいは、Ｈ、ＣＮ、Ｆ、Ｃｌ、ＣＦ３、ＯＣＦ３、ＣＦ２ＨまたはＯＣＦ２Ｈを表し、Ｒ６１およびＲ６２の少なくとも一方はキラル基を表し、
Ｚ６１およびＺ６２、Ｚ７１〜Ｚ７３およびＺ８は、それぞれ互いに独立に、−ＣＨ２ＣＨ２−、−ＣＨ＝ＣＨ−、−ＣＯＯ−、−Ｏ−ＣＯ−または単結合を表し、好ましくは、Ｚ６１、Ｚ６２、Ｚ７１、Ｚ７４およびＺ７５は単結合を表し、Ｚ６３、Ｚ７２およびＺ７３は−ＣＯＯ−または単結合を表し、Ｚ７２は、好ましくは、−ＣＯＯ−を表し、Ｚ７３およびＺ８は−Ｏ−ＣＯ−を表し、
【０１７５】
【化８６】
0005566995.tif 000087
ｕおよびｖ、およびｘ、ｙおよびｚは、それぞれ互いに独立に、０または１を表し、好ましくは、
ｕおよびｖの両方が０を表し、および
ｘおよびｖの両方が１を表す。
【０１７６】
本発明の特に特に好ましい実施形態は、以下の条件の１つ以上を満たす。
【０１７７】
ｉ．液晶媒体が、０．０９５以上の複屈折率を有する。
【０１７８】
ｉｉ．液晶媒体が、サブ式Ｉ−１〜Ｉ−４の群より選択される１種類以上の化合物を含む。
【０１７９】
ｉｉｉ．式Ｉの個々の同属な化合物の濃度が、１〜２０％、好ましくは２〜１５％、特に好ましくは３〜１０％の範囲内である。
【０１８０】
ｉｖ．混合物における式ＩＩの化合物の割合が、全体で１０重量％以上である。
【０１８１】
ｖ．式ＩＩの個々の同属な化合物の濃度が、２〜１５％、好ましくは３〜１２％、特に好ましくは４〜１０％の範囲内である。
【０１８２】
ｖｉ．混合物における式ＩＩＩの化合物の割合が、全体で１０％以上、好ましくは７０％以下、特に好ましくは、２０重量％以上である。
【０１８３】
ｖｉｉ．液晶媒体が、下記のサブ式より選択される式ＩＩＩ−１ｃおよびＩＩＩ−１ｄの１種類以上の特に好ましい化合物を含む。
【０１８４】
【化８７】
0005566995.tif 000088
式中、ａｌｋｙｌは上で与えられる意味を有し、好ましくは、それぞれの場合で互いに独立に、１〜６個、好ましくは２〜５個のＣ原子を有するアルキル、特に好ましくは、ｎ−アルキルを表す。
【０１８５】
ｖｉｉｉ．液晶媒体が、以下の式の群より選択される式ＩＩＩの１種類以上の化合物を含む。
【０１８６】
【化８８】
0005566995.tif 000089
式中、Ｒ３１およびＲ３２は上で示される意味を有し、Ｒ３１およびＲ３２は、好ましくは、それぞれ互いに独立に、１個または２〜７個のＣ原子をそれぞれ有する直鎖状のアルキル、アルコキシまたはアルケニル基、特に好ましくは、直鎖状のアルキル、更には、アルケニルを表す。
【０１８７】
これらの化合物の混合物における割合は、好ましくは、５〜４０重量％である。
【０１８８】
ｉｘ．液晶媒体が、以下の式：ＣＣ−ｎ−Ｖおよび／またはＣＣ−ｎ−Ｖｍ（例えば：好ましくはＣＣ−５−Ｖを好ましくは２５％以下までの濃度で、ＣＣ−３−Ｖを好ましくは６０％以下までの濃度で、および／またはＣＣ−３−Ｖ１を好ましくは２５％以下までの濃度で、および／またはＣＣ−４−Ｖを好ましくは４０％以下までの濃度で）、ＣＣ−ｎ−ｍおよび／またはＣＣ−ｎ−Ｏｍ（例えば：好ましくはＣＣ−３−２および／またはＣＣ−３−３および／またはＣＣ−３−４および／またはＣＣ−３−Ｏ２および／またはＣＣＰ−５−Ｏ２）、ＣＰ−ｎ−ｍおよび／またはＣＰ−ｎ−Ｏｍ（例えば：好ましくはＣＰ−３−２および／またはＣＰ−５−２および／またはＣＰ−３−Ｏ１および／またはＣＰ−３−Ｏ２）、ＰＰ−ｎ−Ｖｍ（例えば：好ましくはＰＰ−ｎ−２Ｖ）、ＰＰ−ｎ−ｌＶｍ（例えば：好ましくはＰＰ−ｎ−２Ｖ１）、ＣＣＰ−ｎ−ｍ（例えば：好ましくはＣＣＰ−ｎ−１）、ＣＰＰ−ｎ−ｍ、ＣＧＰ−ｎ−ｍおよびＣＣＯＣ−ｎ−ｍの化合物群より選択される式ＩＩＩの１種類以上の化合物を、好ましくは、１０％以上〜７０％以下までの総濃度で含み、ただし、頭文字（略号）の意味は表Ａ〜Ｃで説明されており、表Ｄで例により図示されている。
【０１８９】
ｘ．液晶媒体が、
−２重量％〜８０重量％の式Ｉの１種類以上の化合物と、
−２重量％〜８０重量％の式ＩＩの１種類以上の化合物と、
−２重量％〜８０重量％の式ＩＩＩの１種類以上の化合物と、および／または
−２重量％〜８０重量％の式ＩＶおよび／またはＶの化合物群より選択される１種類以上の化合物と
から本質的に成る。
【０１９０】
ｘｉ．液晶媒体が、４個の６員または１０員環または環構造を有する式Ｉの１種類以上の化合物を、個々の化合物当たり、１重量％〜１５重量％、特に２重量％〜１２重量％、非常に特に好ましくは３〜８重量％の量で含む。
【０１９１】
ｘｉｉ．液晶媒体が、式ＩＶの１種類以上の化合物を、同属な個々の化合物当たり、好ましくは２重量％以上、特に５重量％以上、非常に特に好ましくは５重量％以上〜２５重量％以下の量で、特には、２重量％以上〜１２重量％以下の範囲内で含む。
【０１９２】
ｘｉｉｉ．液晶媒体が、式ＩＶ−１〜ＩＶ−３の、好ましくは、式ＩＶ−１および／またはＩＶ−３の、好ましくは、式ＩＶ−１ｂおよび／またはＩＶ−１ｄおよび／またはＩＶ−３ｂおよび／またはＩＶ−３ｄの、特に好ましくは、ＩＶ−１ｂおよび／またはＩＶ−３ｂの１種類以上の化合物を、好ましくは６０％以下の総濃度で、同属な個々の化合物当たり、２重量％以上、特に５重量％以上、非常に特に好ましくは５重量％以上〜２０重量％以下の濃度で含む。
【０１９３】
ｘｉｖ．液晶媒体が、式ＩＶ−４および／またはＩＶ−５の、好ましくは、式ＩＶ−４ｂおよび／またはＩＶ−４ｄおよび／またはＩＶ−５ｂおよび／またはＩＶ−５ｄの、特に好ましくは、ＩＶ−４ｂおよび／またはＩＶ−５ｂの１種類以上の化合物を、好ましくは６０％以下の総濃度で、同属な個々の化合物当たり、２重量％以上、特に５重量％以上、非常に特に好ましくは５重量％以上〜２０重量％以下の濃度で含む。
【０１９４】
ｘｖ．液晶媒体が、式ＩＶ−６および／またはＩＶ−７の、好ましくは式ＩＶ−６ａおよび／またはＩＶ−７ａの１種類以上の化合物を、好ましくは５０％以下の総濃度で、好ましくは、式ＩＶ−６の同属な個々の化合物当たり２重量％以上〜１０重量％以下の濃度で、および式ＩＶ−６の同属な個々の化合物当たり２重量％以上〜２０重量％以下の濃度で含む。
【０１９５】
ｘｖｉ．液晶媒体が、式ＩＶの１種類以上の化合物を、個々の化合物当たり、好ましくは２重量％以上、特に５重量％以上、非常に特に好ましくは５重量％〜２５重量％の量で、特には、２重量％〜１２重量％の範囲内で含む。
【０１９６】
ｘｖｉｉ．液晶媒体が、式Ｖの１種類以上の化合物を、個々の化合物当たり、好ましくは３重量％以上、特に５重量％以上、非常に特に好ましくは５重量％〜２５重量％の量で、特には、２重量％〜２０重量％の範囲内で含む。
【０１９７】
本発明は、更に、本発明による液晶媒体を誘電体として含有することを特徴とし、ＥＣＢ効果に基づいてアドレスするアクティブマトリックスを有する電気光学的ディスプレイに関する。
【０１９８】
液晶混合物は、好ましくは、少なくとも６０度のネマチック相範囲と、２０℃において最大で３０ｍｍ２・ｓ−１の流動粘度ν２０とを有する。
【０１９９】
本発明による液晶混合物は、約−０．５〜−８．０、特には約−２．５〜−６．０のΔεを有し、ただしΔεは誘電異方性を表す。回転粘度γ１は、好ましくは２００ｍＰａ・ｓ以下、特には１７０ｍＰａ・ｓ以下である。
【０２００】
液晶混合物中の複屈折率Δｎは、一般に０．０６および０．１６の間、好ましくは０．０８および０．１２の間である。
【０２０１】
本発明による混合物は、例えば、ＶＡＮ、ＭＶＡ、（Ｓ）−ＰＶＡおよびＡＳＶなどの全てのＶＡ−ＴＦＴ用途に適している。それらは、更に、負のΔεのＩＰＳ（面内スイッチング：Ｉｎ−Ｐｌａｎｅ  Ｓｗｉｔｃｈｉｎｇ）、ＦＦＳ（フリンジ場スイッチング：Ｆｒｉｎｇｅ  Ｆｉｅｌｄ  Ｓｗｉｔｃｈｉｎｇ）およびＰＡＬＣ用途に適する。
【０２０２】
本発明によるディスプレイにおけるネマチック液晶混合物は、一般に、それら自身が１種類以上の個々の化合物より成る２種類の成分ＡおよびＢを含む。
【０２０３】
成分Ａのためには、−０．８以下の値のΔεを有する１種類（または多種類）の個々の化合物（１種類または多種類）を好ましくは選択する。混合物全体におけるＡの割合が低いほど、この値をより負としなければならない。
【０２０４】
成分Ｂのためには、−０．８以下の値のΔεを有する１種類（または多種類）の個々の化合物（１種類または多種類）を好ましくは選択する。混合物全体におけるＢの割合が低いほど、この値をより負としなければならない。
【０２０５】
成分Ｃは明瞭なネマトゲン性、および、２０℃において３０ｍｍ２・ｓ−１以下、好ましくは、２５ｍｍ２・ｓ−１以下の流動粘度を有している。
【０２０６】
成分Ｃにおいて特に好ましい個々の化合物は、２０℃において１８ｍｍ２・ｓ−１以下、好ましくは１２ｍｍ２・ｓ−１以下の流動粘度を有する極めて低粘度のネマチック液晶である。
【０２０７】
成分Ｃはモノトロピックまたはエナンチオトロピックネマチックで、液晶混合物において非常に低温までスメクチック相の発生を防ぐことができる。例えば、高いネマトゲン性の各種材料を、それぞれの場合でスメクチック液晶混合物に加えた場合、これらの材料のネマトゲン性を、達成されるスメクチック相を抑制できる程度によって比較できる。
【０２０８】
多数の適切な材料が文献より当業者に知られている。式ＩＩＩの化合物が特に好ましい。
【０２０９】
加えて、また、これらの液晶相は、１８種類を超える成分、好ましくは１８〜２５種類の成分も含んでよい。
【０２１０】
相は、好ましくは、４〜１５種類、特には５〜１２種類、特に好ましくは１０種類以下の式ＩおよびＩＩおよび／またはＩＩＩおよび／またはＩＶおよび／またはＶの化合物を含む。
【０２１１】
また、式Ｉ〜Ｖの群より選択される化合物に加え、例えば、混合物全体の４５％までだが、好ましくは３５％まで、特には１０％までの量で、他の構成成分も存在してよい。
【０２１２】
他の構成成分は、好ましくは、特には、アゾキシベンゼン類、ベンジリデンアニリン類、ビフェニル類、ターフェニル類、フェニルまたはシクロヘキシル安息香酸エステル類、フェニルまたはシクロヘキシルシクロヘキサンカルボン酸エステル類、フェニルシクロヘキサン類、シクロヘキシルビフェニル類、シクロヘキシルシクロヘキサン類、シクロヘキシルナフタレン類、１，４−ビスシクロヘキシルビフェニル類またはシクロヘキシルピリミジン類、フェニルまたはシクロヘキシルジオキサン類、ハロゲン化されていてもよいスチルベン類、ベンジルフェニルエーテル類、トラン類および置換された桂皮酸エステル類に分類される既知の物質であるネマチックまたはネマトゲン性の物質より選択される。
【０２１３】
このタイプの液晶相の構成成分として適する最も重要な化合物は、式ＩＸで特徴付けることができる。
【０２１４】
【化８９】
0005566995.tif 000090
式中、ＬおよびＥは、それぞれ、１，４−二置換ベンゼンおよびシクロヘキサン環、４，４’−二置換ビフェニル、フェニルシクロヘキサンおよびシクロへキシルシクロヘキサン構造、２，５−二置換ピリミジンおよび１，３−ジオキサン環、２，６−二置換ナフタレン、ジ−およびテトラヒドロナフタレン、キナゾリンおよびテトラヒドロキナゾリンより成る群からの炭素またはヘテロ環式環構造を表す。
【０２１５】
Ｇは、−ＣＨ＝ＣＨ−、−Ｎ（Ｏ）＝Ｎ−、−ＣＨ＝ＣＱ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−、−ＣＦ２Ｏ−、−ＣＦ＝ＣＦ−、−ＯＣＦ２−、−ＯＣＨ２−、−（ＣＨ２）４−、−（ＣＨ２）３Ｏ−またはＣ−Ｃ単結合を表し、Ｑはハロゲン、好ましくは、塩素、または−ＣＮを表し、Ｒ９１およびＲ９２は、それぞれ、１８個まで、好ましくは８個までの炭素原子を有するアルキル、アルケニル、アルコキシ、アルカノイルオキシまたはアルコキシカルボニルオキシを表し、あるいは、これらの基の１つは、ＣＮ、ＮＣ、ＮＯ２、ＮＣＳ、ＣＦ３、ＯＣＦ３、Ｆ、ＣｌまたはＢｒを表す。
【０２１６】
これらの化合物の殆どにおいて、Ｒ９１およびＲ９２は互いに異なっており、これらの基の１つは、通常、アルキルまたはアルコキシ基である。提案された置換基の他の改変体も一般的である。そのような物質またはそれらの混合物の多くも、商業的に入手できる。全てのこれらの物質は、文献より既知の方法によって調製できる。
【０２１７】
混合物全体において式ＩＸの化合物の濃度は、好ましくは１％〜２５％、特に好ましくは１％〜１５％、非常に特に好ましくは２％〜９％である。
【０２１８】
また、本発明による媒体は、誘電的に正の化合物を含む場合もあるが、それの総濃度は、好ましくは、媒体全体に基づいて１０重量％以下である。
【０２１９】
好ましい実施形態において、本発明による液晶媒体は、全体として、混合物全体に基づいて、５％以上〜６０％以下、好ましくは１０％以上〜５０％以下、好ましくは１５％以上〜４０％以下、特に好ましくは２０％以上〜３５％以下、非常に特に好ましくは２５％以上〜３０％以下の成分Ａと、および
１％以上〜４５％以下、好ましくは２％以上〜４０％以下、好ましくは３％以上〜３５％以下、特に好ましくは５％以上〜３０％以下、非常に特に好ましくは１０％以上〜２０％以下の成分Ｂと、および
５％以上〜８０％以下、好ましくは２５％以上〜７５％以下、特に好ましくは３５％以上〜７０％以下、非常に特に好ましくは４０％以上〜６５％以下の成分Ｃとを含む。
【０２２０】
それぞれ異なる成分の濃度のそれぞれ異なる好ましい環を所望により互いに組み合わせることができるが、全ての化合物および全ての成分の総濃度は、それぞれの場合において１００％を超えない。
【０２２１】
好ましい実施形態において、本発明による液晶媒体は、成分ＡおよびＣと、好ましくは成分Ｂ、ＤおよびＥの群より選択される１種類以上の成分とを含むが、液晶媒体は、前記成分から、好ましくは大部分が、特に好ましくは本質的に、非常に特に好ましくは実質的に完全に成る。
【０２２２】
本発明による液晶媒体は、好ましくは、それぞれの場合において少なくとも−２０℃以下〜７０℃以上、特に好ましくは、−３０℃以下〜８０℃以上、非常に特に好ましくは、−４０℃以下〜８５℃以上、最も好ましくは、−４０℃以下〜９０℃以上までネマチック相を有する。
【０２２３】
本明細書において、表現「ネマチック相を有する」は、一方でスメクチック相および結晶化が対応する温度における低温で確認されないことを意味し、他方でネマチック相から加熱しても透明化が起きないことを意味する。低温における検討は対応する温度において流動粘度計中で行なわれ、電気光学的用途に対応するセル厚みを有する試験用セル中において少なくとも１００時間保存して確認する。対応する試験用セル中において−２０℃の温度における保存安定性が１０００時間以上の場合、媒体はこの温度において安定であると言う。−３０℃および−４０℃の温度において、対応する時間は、それぞれ５００時間および２５０時間である。高温においては、従来法により毛細管中で透明点を測定する。
【０２２４】
好ましい実施形態において、本発明による液晶媒体は、中程度から低い領域の光学的異方性の値により特徴付けられる。複屈折率の値は、好ましくは０．０６５以上〜０．１３０以下の範囲内、特に好ましくは０．０８０以上〜０．１２０以下の範囲内、非常に特に好ましくは０．０８５以上〜０．１１０以下の範囲内である。
【０２２５】
この実施形態において、本発明による液晶媒体は負の誘電異方性を有し、好ましくは２．７以上〜５．３以下、好ましくは４．５以下まで、好ましくは２．９以上〜４．５以下、特に好ましくは３．０以上〜４．０以下、非常に特に好ましくは３．５以上〜３．９以下の範囲内の比較的高い誘電異方性の絶対値（｜Δε｜）を有する。
【０２２６】
本発明による液晶媒体は、１．７Ｖ以上〜２．５Ｖ以下、好ましくは１．８Ｖ以上〜２．４Ｖ以下、特に好ましくは１．９Ｖ以上〜２．３Ｖ以下、非常に特に好ましくは１．９５Ｖ以上〜２．１Ｖ以下の範囲内の比較的低い値の閾電圧（Ｖ０）を有する。
【０２２７】
更なる好ましい実施形態において、本発明による液晶媒体は、好ましくは５．０以上〜７．０以下、好ましくは５．５以上〜６．５以下、更により好ましくは５．７以上〜６．４以下、特に好ましくは５．８以上〜６．２以下、非常に特に好ましくは５．９以上〜６．１以下の範囲内の比較的低い値の平均誘電異方性（εａｖ≡（ε‖＋２ε⊥）／３）を、好ましくは有する。
【０２２８】
特にＬＣＤテレビディスプレイにおける使用に適切な好ましい実施形態において、本発明による液晶媒体は、好ましくは１．７以上〜４．９以下、好ましくは４．３以下まで、好ましくは２．３以上〜４．０以下、特に好ましくは２．８以上〜３．８以下の範囲内の誘電異方性の絶対値（｜Δε｜）を有する。
【０２２９】
この実施形態において、本発明による液晶媒体は、１．９Ｖ以上〜２．５Ｖ以下、好ましくは２．１Ｖ以上〜２．３Ｖ以下の範囲内の値の閾電圧（Ｖ０）を有する。
【０２３０】
加えて、本発明による液晶媒体は、液晶セル中において、高い値の電圧保持率を有する。新しく充填されたセル中で、２０℃のセル中において、電圧保持率は９５％以上、好ましくは９７％以上、特に好ましくは９８％以上、非常に特に好ましくは９９％以上であり、１００℃のオーブン中で５分後のセル中において、電圧保持率は９０％以上、好ましくは９３％以上、特に好ましくは９６％以上、非常に特に好ましくは９８％以上である。
【０２３１】
一般に、本明細書において、低いアドレス電圧または閾電圧を有する液晶媒体は、より高いアドレス電圧または閾電圧を有するものよりも低い電圧保持率を有し、逆もそうである。
【０２３２】
また、好ましくは、個々の物理的特性に対するこれらの好ましい値も、それぞれの場合において互いの組合せで、本発明による媒体によって維持される。
【０２３３】
本出願において、他に明示されない限り、「化合物（１種類または多種類）」とも記載される用語「化合物（多種類）」は、１種類および多種類の化合物の両方を意味する。
【０２３４】
他に示されない限り、一般に、混合物において、それぞれの場合で、１％以上〜３０％以下、好ましくは２％以上〜３０％以下、特に好ましくは３％以上〜１６％以下の濃度で個々の化合物を使用する。
【０２３５】
本発明において、個々の場合で他に示されない限り、組成物の構成成分の特定に関連して以下の定義を適用する：
−「含む」：組成物中の問題となっている構成成分の濃度が、好ましくは５％以上、特に好ましくは１０％以上、非常に特に好ましくは２０％以上、
−「大部分が成る」：組成物中の問題となっている構成成分の濃度が、好ましくは５０％以上、特に好ましくは５５％以上、非常に特に好ましくは６０％以上、
−「本質的に成る」：組成物中の問題となっている構成成分の濃度が、好ましくは８０％以上、特に好ましくは９０％以上、非常に特に好ましくは９５％以上、および
−「実質的に完全に成る」：組成物中の問題となっている構成成分の濃度が、好ましくは９８％以上、特に好ましくは９９％以上、非常に特に好ましくは１００．０％である。
【０２３６】
このことは、成分でも化合物でもよい媒体の構成成分と共に組成物としての媒体、また、化合物である媒体の構成成分と共に成分にも適用する。媒体全体に対して個々の化合物の濃度に関してのみ、含むとの用語は、問題となっている化合物の濃度が、好ましくは１％以上、特に好ましくは２％以上、非常に特に好ましくは４％以上であることを意味する。
【０２３７】
本発明において、「≦」は以下、好ましくは未満を意味し、「≧」は以上、好ましくは超えてを意味する。
【０２３８】
本発明において、
【０２３９】
【化９０】
0005566995.tif 000091
は、トランス−１，４−シクロヘキシレンを表し、および
【０２４０】
【化９１】
0005566995.tif 000092
は、１，４−フェニレンを表す。
【０２４１】
本発明において、表現「誘電的に正の化合物」はΔε＞１．５を有する化合物を意味し、表現「誘電的に中性の化合物」は−１．５≦Δε≦１．５のものを意味し、表現「誘電的に負の化合物」はΔε＜−１．５のものを意味する。本明細書において、化合物の誘電異方性は、１０％の化合物を液晶ホストに溶解し、それぞれの場合で２０μｍのセル厚みでホメオトロピックおよび均一な表面配向の少なくとも１つの試験用セル中で１ｋＨｚにおいて、結果として得られる混合物の容量を決定することで決定される。測定電圧は典型的には０．５Ｖ〜１．０Ｖであるが、検討されるそれぞれの液晶混合物の容量閾値よりは常に低くする。
【０２４２】
誘電的に正および誘電的に中性の化合物に使用されるホスト混合物はＺＬＩ−４７９２で、誘電的に負の化合物に使用されるものはＺＬＩ−２８５７で、いずれもドイツ国のメルク社製である。検討される化合物を添加後にホスト混合物の誘電率の変化より検討される個々の化合物の値が得られ、使用される化合物の１００％に外挿する。検討される化合物は、ホスト混合物中に１０％の量で溶解される。この目的のために材料の溶解度が低すぎる場合、所望の温度で検討できるようになるまで濃度を段階的に半分にしていく。
【０２４３】
また、必要に応じて、本発明による液晶媒体は、例えば、安定化剤および／または多色性色素および／またはキラルドーパントなどの更なる添加剤も通常の量で含んでよい。これらの使用される添加剤の量は、好ましくは全体で、混合物全体の量に基づいて０％以上〜１０％以下、特に好ましくは０．１％以上〜６％以下である。使用される個々の化合物の濃度は、好ましくは、０．１％以上〜３％以下である。これらおよび同様の添加剤の濃度は、液晶媒体中の液晶化合物の濃度および濃度範囲を特定する際には、一般に考慮されない。
【０２４４】
好ましい実施形態において、本発明による液晶媒体は、１種類以上の反応性化合物、好ましくは反応性メソゲンを含むポリマー前駆体と、必要に応じて、例えば、重合開始剤および／または重合調節剤などの更なる添加剤とを通常の量で含む。これらの使用される添加剤の量は、全体で、混合物全体の量に基いて０％以上〜１０％以下、好ましくは０．１％以上〜２％以下である。これらおよび同様の添加剤の濃度は、液晶媒体中の液晶化合物の濃度および濃度範囲を特定する際には、考慮されない。
【０２４５】
組成物は複数種類の化合物、好ましくは３種類以上〜３０種類以下、特に好ましくは６種類以上〜２０種類以下、非常に特に好ましくは１０種類以上〜１６種類以下の化合物から成り、それらは従来の方法で混合される。一般に、より少ない量で使用される成分の所望の量を、混合物の主要な構成成分を構成する成分中に溶解する。これは、昇温することで効果的に行うことができる。選択された温度が主要な構成成分の透明点より高い場合、溶解操作の完了は特に簡単にわかる。しかしながら、例えば、プレミックスを使用したり、所謂「マルチボトルシステム」からの他の従来法において、液晶混合物を調製することも可能である。
【０２４６】
本発明による混合物は、６５℃以上の透明点、非常に望ましい値の容量閾値、比較的高い値の電圧保持率と同時に、−３０℃および−４０℃における非常に良好な低温安定性を伴う非常に広いネマチック相範囲を示す。更に、本発明による混合物は、低い回転粘度γ１により際立っている。
【０２４７】
また、当業者には言うまでもなく、ＶＡ、ＩＰＳ、ＦＦＳまたはＰＡＬＣディスプレイにおいて使用するための本発明による媒体は、例えば、Ｈ、Ｎ、Ｏ、Ｃｌ、Ｆが対応する同位体で置き換えられた化合物も含むことができる。
【０２４８】
本発明による液晶ディスプレイの構造は、例えば、欧州特許出願公開第０  ２４０  ３７９号公報に記載される通りの従来構成に対応する。
【０２４９】
適切な添加剤を利用することで、本発明による液晶相を、例えば、ＥＣＢ、ＶＡＮ、ＩＰＳ、ＧＨまたはＡＳＭ−ＶＡ−ＬＣＤディスプレイと言ったこれまで開示された任意のタイプにおいて使用できるように改変できる。
【０２５０】
下の表Ｅに、本発明による混合物に添加できる可能なドーパントを示す。混合物が１種類以上のドーパントを含む場合、それ（ら）は、０．０１〜４重量％、好ましくは０．１〜１．０重量％の量で使用する。
【０２５１】
例えば本発明による混合物に、好ましくは０．０１〜６重量％、特に０．１〜３重量％の量で添加できる安定化剤が、下の表Ｆで述べられている。
【０２５２】
本発明の目的のために、全ての濃度は、他に明記されない限り、重量パーセントで示され、他に明示されない限り、対応する混合物または混合物成分に関する。
【０２５３】
他に明示されない限り、例えば、融点Ｔ（Ｃ，Ｎ）、スメクチック（Ｓ）からネマチック（Ｎ）相への転移Ｔ（Ｓ，Ｎ）および透明点Ｔ（Ｎ，Ｉ）などの本出願において示される全ての温度の値は摂氏度（℃）で示され、全ての温度差は差異度（°または度）で対応して示される。
【０２５４】
本発明においては、用語「閾電圧」は、他に明示されない限り、フレデリックス閾値としても知られる容量閾値（Ｖ０）に関する。
【０２５５】
全ての物理的特性は「メルク液晶、液晶の物理的特性」１９９７年１１月、ドイツ国メルク社に従って決定されるか決定されており、それぞれの場合で他に明示されない限り、２０℃の温度が適用され、Δｎは５８９ｎｍにおいて、Δεは１ｋＨｚにおいて決定される。
【０２５６】
電気光学的特性、例えば、閾電圧（Ｖ０）（容量的測定）は、メルク・ジャパン社において製造された試験用セル中でスイッチング特性と同様に決定される。測定用セルはソーダ石灰ガラス基板を有し、互いに直交してラビングされ、液晶をホメオトロピック配向させる効果を有するポリイミド配向層（希釈剤＊＊２６と共にＳＥ−１２１１（混合比１：１）、何れも日本国日産化学社製）を備え、ＥＣＢまたはＶＡ構造に構成されている。透明で実質的に正方形のＩＴＯ電極の表面積は１ｃｍ２である。
【０２５７】
他に示されない限り、使用される液晶混合物にキラルドーパントを加えないが、このタイプのドーピングが必要な用途に対しても液晶混合物は特に適している。
【０２５８】
電圧保持率は、メルク・ジャパン社で製造された試験用セル中で決定される。測定用セルはソーダ石灰ガラス製の基板を有し、層厚み５０ｎｍで互いに直交してラビングされたポリイミド配向層（ＡＬ−３０４６、日本国日本合成ゴム社製）により構成されている。層厚みは均一に６．０μｍである。透明ＩＴＯ電極の表面積は１ｃｍ２である。
【０２５９】
電圧保持率は、２０℃（ＨＲ２０）および１００℃のオーブン中で５分後（ＨＲ１００）に決定される。使用される電圧は、周波数６０Ｈｚである。
【０２６０】
回転粘度は回転永久磁石法を使用して決定され、流動粘度は改変ウベロード粘度計で決定される。全てドイツ国ダルムスタット市のメルク社の製品である液晶混合物ＺＬＩ−２２９３、ＺＬＩ−４７９２およびＭＬＣ−６６０８について、２０℃で決定された回転粘度の値は、それぞれ１６１ｍＰａ・ｓ、１３３ｍＰａ・ｓおよび１８６ｍＰａ・ｓであり、流動粘度の値（ν）は、それぞれ２１ｍｍ２ｓ−１、１４ｍｍ２ｓ−１および２７ｍｍ２ｓ−１である。
【０２６１】
以下の記号を使用する：
Ｖ０は２０℃における容量閾電圧（Ｖ）、
ｎｅは２０℃および５８９ｎｍで測定される異常屈折率、
ｎ０は２０℃および５８９ｎｍで測定される通常屈折率、
Δｎは２０℃および５８９ｎｍで測定される光学異方性、
ε⊥は２０℃および１ｋＨｚにおけるダイレクターに垂直な誘電感受性、
ε‖は２０℃および１ｋＨｚにおけるダイレクターに平行な誘電感受性、
Δεは２０℃および１ｋＨｚにおける誘電異方性、
ｃｌ．ｐ．またはＴ（Ｎ，Ｉ）は透明点（℃）、
γ１は２０℃で測定される回転粘度（ｍＰａ・ｓ）、
Ｋ１は２０℃における「スプレイ」変形に対する弾性定数（ｐＮ）、
Ｋ２は２０℃における「ツイスト」変形に対する弾性定数（ｐＮ）、
Ｋ３は２０℃における「ベンド」変形に対する弾性定数（ｐＮ）、および
ＬＴＳは試験用セル中で決定される低温安定性（相の安定性）。
【０２６２】
以下の例は、制限することなく本発明を説明する。しかしながら、それらは、当業者に対して、好ましく使用される化合物の好ましい混合物の考え方と、それらのそれぞれの濃度およびそれらの互いの組み合わせとを示す。加えて、例は、実現可能な特性および特性の組み合わせを例示する。
【０２６３】
本発明および以下の例において、液晶化合物の構造は頭文字を使用して示され、化学式への変換は、下の表Ａ〜Ｃによって行われる。全ての基ＣｎＨ２ｎ＋１、ＣｍＨ２ｍ＋１およびＣｌＨ２ｌ＋１またはＣｎＨ２ｎ、ＣｍＨ２ｍおよびＣｌＨ２ｌは、それそれの場合で、それぞれｎ、ｍおよびｌ個のＣ原子を有する直鎖状のアルキル基またはアルキレン基である。表Ａに化合物の核の環要素に対するコードを示し、表Ｂに架橋単位を列記し、表Ｃに分子の左側および右側の末端基に対する記号の意味を列記する。任意成分である架橋基と共に環要素に対するコードより頭文字は構成され、第１のハイフンおよび左側の末端基に対するコード、および第２のハイフンおよび右側の末端基に対するコードが続く。表Ｄに、化合物の例示構造を、それらのそれぞれの略号と共に示す。
＜表Ａ：環要素＞
【０２６４】
【表１】
0005566995.tif 000093
【０２６５】
【表２】
0005566995.tif 000094
【０２６６】
【表３】
0005566995.tif 000095
＜表Ｂ：架橋単位＞
【０２６７】
【表４】
0005566995.tif 000096
＜表Ｃ：末端基＞
【０２６８】
【表５】
0005566995.tif 000097
表中、ｎおよびｍは、それぞれ整数であり、３つの点「．．．」は、この表からの他の略号のための場所を表す。
【０２６９】
式Ｉの化合物に加え、本発明による混合物は、好ましくは、下記の化合物の１種類以上の化合物を含む。
【０２７０】
以下の略号を使用する：
（ｎ、ｍおよびｚは、それぞれ互いに独立に、整数、好ましくは１〜６を表す。）
＜表Ｄ＞
【０２７１】
【表６】
0005566995.tif 000098
【０２７２】
【表７】
0005566995.tif 000099
【０２７３】
【表８】
0005566995.tif 000100
【０２７４】
【表９】
0005566995.tif 000101
【０２７５】
【表１０】
0005566995.tif 000102
【０２７６】
【表１１】
0005566995.tif 000103
【０２７７】
【表１２】
0005566995.tif 000104
【０２７８】
【表１３】
0005566995.tif 000105
【０２７９】
【表１４】
0005566995.tif 000106
【０２８０】
【表１５】
0005566995.tif 000107
【０２８１】
【表１６】
0005566995.tif 000108
【０２８２】
【表１７】
0005566995.tif 000109
【０２８３】
【表１８】
0005566995.tif 000110
【０２８４】
【表１９】
0005566995.tif 000111
【０２８５】
【表２０】
0005566995.tif 000112
【０２８６】
【表２１】
0005566995.tif 000113
【０２８７】
【表２２】
0005566995.tif 000114
【０２８８】
【表２３】
0005566995.tif 000115
表Ｅに、本発明による混合物において好ましく使用されるキラルドーパントを示す。
＜表Ｅ＞
【０２８９】
【表２４】
0005566995.tif 000116
【０２９０】
【表２５】
0005566995.tif 000117
表Ｅからの化合物群より選択される化合物。
＜表Ｆ＞
（ここで、ｎは１〜１２の整数を表す。）
【０２９１】
【表２６】
0005566995.tif 000118
【０２９２】
【表２７】
0005566995.tif 000119
【０２９３】
【表２８】
0005566995.tif 000120
【０２９４】
【表２９】
0005566995.tif 000121
【０２９５】
【表３０】
0005566995.tif 000122
本発明の好ましい実施形態において、本発明による媒体は、表Ｆからの化合物群より選択される１種類以上の化合物を含む。
【実施例】
【０２９６】
＜混合物例＞
＜例１．１および１．２＞
＜例１．１＞
【０２９７】
【表３１】
0005566995.tif 000123
【０２９８】
＜例１．２＞
【０２９９】
【表３２】
0005566995.tif 000124
【０３００】
＜例２．１および２．２＞
＜例２．１＞
【０３０１】
【表３３】
0005566995.tif 000125
【０３０２】
＜例２．２＞
【０３０３】
【表３４】
0005566995.tif 000126
【０３０４】
＜例３．１および３．２＞
＜例３．１＞
【０３０５】
【表３５】
0005566995.tif 000127
【０３０６】
＜例３．２＞
【０３０７】
【表３６】
0005566995.tif 000128
【０３０８】
＜例４＞
【０３０９】
【表３７】
0005566995.tif 000129
【０３１０】
＜例５＞
【０３１１】
【表３８】
0005566995.tif 000130
【０３１２】
＜例６＞
【０３１３】
【表３９】
0005566995.tif 000131
【０３１４】
既述の例示混合物の異なるものを、それぞれ互いに適宜混合してもよく、それにより、同様の利点がある特性の混合物を達成する。特に、混合物の成分の数が結果として増加し、殆どの場合、特に低温における混合物の貯蔵安定性の増加が導かれる。